(57)【要約】本発明は、内分泌攪乱化学物質としての疑いを有する化合物を放出することなく、表面硬度、耐薬品性、耐光性及び可撓性に優れた硬化物の材料となるエポキシ樹脂を提供することを目的とする。本発明のエポキシ樹脂は、下記一般式（１）：［一般式（１）中、Ａは、複素環を有する構造単位を示す。］で表され、数平均分子量が４００〜１０００００であることを特徴とする。［化１］2014119533.tif 000105
2014119533.tif 000002
【特許請求の範囲】
【請求項１】
下記一般式（１）：
【化１】
2014119533.tif 000070
［一般式（１）中、Ａは、複素環を有する構造単位を示し；
Ｘは、下記一般式（２）〜（６）及び（９）からなる群より選択されるいずれか１つの構造を示し；
【化２】
2014119533.tif 000071
｛一般式（２）中、Ｒ１は、単結合、炭素数１〜２０の鎖状炭化水素基（ここで、炭素鎖は直鎖でも分岐鎖でもよく、炭素原子の一部はヘテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。｝；
【化３】
2014119533.tif 000072
｛一般式（３）中、Ｒ２は、炭素数１〜２０の鎖状炭化水素基（ここで、炭素鎖は直鎖でも分岐鎖でもよく、炭素原子の一部はヘテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。｝；
【化４】
2014119533.tif 000073
｛一般式（４）中、Ｒ３は、単結合、炭素数１〜２０の鎖状炭化水素基（ここで、炭素鎖は直鎖でも分岐鎖でもよく、炭素原子の一部はヘテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。｝；
【化５】
2014119533.tif 000074
｛一般式（５）中、Ｒ４は、単結合、炭素数１〜２０の鎖状炭化水素基（ここで、炭素鎖は直鎖でも分岐鎖でもよく、炭素原子の一部はヘテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。｝；
【化６】
2014119533.tif 000075
｛一般式（６）中、Ｒ５は、炭素数１〜２０の鎖状炭化水素基（ここで、炭素鎖は直鎖でも分岐鎖でもよく、炭素原子の一部はヘテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示し；
Ｚ１及びＺ２は、それぞれ独立して、Ｈ又は下記一般式（７）若しくは下記一般式（８）で表される構造（ここで、Ｚ１及びＺ２のうち少なくとも一方は下記一般式（７）又は下記一般式（８）で表される構造である）を示す。；
【化７】
2014119533.tif 000076
（一般式（７）中、Ｖ及びＵは、それぞれ独立して、水素又は炭素数１〜２０の鎖状炭化水素基（ここで、炭素鎖は直鎖でも分岐鎖でもよく、炭素原子の一部はヘテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示し、
Ｙは、炭素数１〜２０の鎖状炭化水素基（ここで、炭素鎖は直鎖でも分岐鎖でもよく、炭素原子の一部はヘテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）、又は、前記炭素数１〜２０の鎖状炭化水素基若しくは前記炭素数３〜２０の環状炭化水素基にカルボニル基が導入された基を示す。）；
【化８】
2014119533.tif 000077
（一般式（８）中、Ｗは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）、又は、前記炭素数１〜２０の鎖状炭化水素基若しくは前記炭素数３〜２０の環状炭化水素基にカルボニル基が導入された基を示し、
Ｔは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。）｝；
【化９】
2014119533.tif 000078
｛一般式（９）中、Ｒ６は、単結合、炭素数１〜２０の鎖状炭化水素基（ここで、炭素鎖は直鎖でも分岐鎖でもよく、炭素原子の一部はヘテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示し；
Ｚは、下記一般式（７）又は下記一般式（８）で表される構造を示す。；
【化１０】
2014119533.tif 000079
（一般式（７）中、Ｖ及びＵは、それぞれ独立して、水素又は炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）を示し、
Ｙは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）、又は、前記炭素数１〜２０の鎖状炭化水素基若しくは前記炭素数３〜２０の環状炭化水素基にカルボニル基が導入された基を示す。）；
【化１１】
2014119533.tif 000080
（一般式（８）中、Ｗは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい) 、又は、前記炭素数１〜２０の鎖状炭化水素基若しくは前記炭素数３〜２０の環状炭化水素基にカルボニル基が導入された基を示し、
Ｔは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。）｝；
ｎは、０．５から２００を示す。］
で表され、数平均分子量が４００〜１０００００であることを特徴とするエポキシ樹脂。
【請求項２】
下記一般式（１０）：
【化１２】
2014119533.tif 000081
［一般式（１０）中、Ａは、複素環を有する構造単位を示す。］
で表されるエポキシ化合物と、
ジカルボン酸化合物、ポリオール化合物、ヒドロキシカルボン酸、下記一般式（１１）で表される化合物、
【化１３】
2014119533.tif 000082
［一般式（１１）中、Ｒ５は、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）を示し；
Ｚ１及びＺ２は、それぞれ独立して、Ｈ又は下記一般式（７）若しくは下記一般式（８）で表される構造（ここで、Ｚ１及びＺ２のうち少なくとも一方は下記一般式（７）又は下記一般式（８）で表される構造である）を示す。；
【化１４】
2014119533.tif 000083
（一般式（７）中、Ｖ及びＵは、それぞれ独立して、水素又は炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）を示し、
Ｙは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい) 、又は、前記炭素数１〜２０の鎖状炭化水素基若しくは前記炭素数３〜２０の環状炭化水素基にカルボニル基が導入された基を示す。）；
【化１５】
2014119533.tif 000084
（一般式（８）中、Ｗは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）、又は、前記炭素数１〜２０の鎖状炭化水素基若しくは前記炭素数３〜２０の環状炭化水素基にカルボニル基が導入された基を示し、
Ｔは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。）］
又は、下記一般式（１２）で表される化合物
【化１６】
2014119533.tif 000085
［一般式（１２）中、Ｒ６は、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）を示し；
Ｚは、Ｈ又は下記一般式（７）若しくは下記一般式（８）で表される構造を示す。；
【化１７】
2014119533.tif 000086
（一般式（７）中、Ｖ及びＵは、それぞれ独立して、水素又は炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）を示し、
Ｙは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）、又は、前記炭素数１〜２０の鎖状炭化水素基若しくは前記炭素数３〜２０の環状炭化水素基にカルボニル基が導入された基を示す。）；
【化１８】
2014119533.tif 000087
（一般式（８）中、Ｗは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）、又は、前記炭素数１〜２０の鎖状炭化水素基若しくは前記炭素数３〜２０の環状炭化水素基にカルボニル基が導入された基を示し、
Ｔは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。）］
とを反応させるか、若しくは、
下記一般式（１３）：
【化１９】
2014119533.tif 000088
［一般式（１３）中、Ａは、複素環を有する構造単位を示す。］
で表される複素環を有するジオール類をジイソシアネート類と反応させたものに、さらにエポキシ基と水酸基とを有する化合物又はエピハロヒドリンを反応させることにより得られる、請求項１記載のエポキシ樹脂。
【請求項３】
前記Ａは、下記式（１４）〜（１７）のいずれかで表される、請求項１又は２記載のエポキシ樹脂。
【化２０】
2014119533.tif 000089
［式（１４）中、環上の水素の一部又は全てが置換されていてもよい。］
【化２１】
2014119533.tif 000090
［式（１５）中、環上及び炭素鎖上の水素の一部又は全てがそれぞれ独立して置換されていてもよい。］
【化２２】
2014119533.tif 000091
［式（１６）中、環上及び炭素鎖上の水素の一部又は全てがそれぞれ独立して置換されていてもよい。］
【化２３】
2014119533.tif 000092
［式（１７）中、環上及び炭素鎖上の水素の一部又は全てがそれぞれ独立して置換されていてもよい。］
【請求項４】
下記一般式（１０）
【化２４】
2014119533.tif 000093
［一般式（１０）中、Ａは、複素環を有する構造単位を示す。］
で表されるエポキシ化合物と、
ジカルボン酸化合物、ポリオール化合物、ヒドロキシカルボン酸、下記一般式（１１）で表される化合物、
【化２５】
2014119533.tif 000094
［一般式（１１）中、Ｒ５は、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）を示し；
Ｚ１及びＺ２は、それぞれ独立して、Ｈ又は下記一般式（７）若しくは下記一般式（８）で表される構造（ここで、Ｚ１及びＺ２のうち少なくとも一方は下記一般式（７）又は下記一般式（８）で表される構造である）を示す。；
【化２６】
2014119533.tif 000095
（一般式（７）中、Ｖ及びＵは、それぞれ独立して、水素又は炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）を示し、
Ｙは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）、又は、前記炭素数１〜２０の鎖状炭化水素基若しくは前記炭素数３〜２０の環状炭化水素基にカルボニル基が導入された基を示す。）；
【化２７】
2014119533.tif 000096
（一般式（８）中、Ｗは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）、又は、前記炭素数１〜２０の鎖状炭化水素基若しくは前記炭素数３〜２０の環状炭化水素基にカルボニル基が導入された基を示し、
Ｔは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。）］
又は、下記一般式（１２）で表される化合物
【化２８】
2014119533.tif 000097
［一般式（１２）中、Ｒ６は、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）を示し；
Ｚは、Ｈ又は下記一般式（７）若しくは下記一般式（８）で表される構造を示す。；
【化２９】
2014119533.tif 000098
（一般式（７）中、Ｖ及びＵは、それぞれ独立して、水素又は炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）を示し、
Ｙは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）、又は、前記炭素数１〜２０の鎖状炭化水素基若しくは前記炭素数３〜２０の環状炭化水素基にカルボニル基が導入された基を示す。）；
【化３０】
2014119533.tif 000099
（一般式（８）中、Ｗは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）、又は、前記炭素数１〜２０の鎖状炭化水素基若しくは前記炭素数３〜２０の環状炭化水素基にカルボニル基が導入された基を示し、
Ｔは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。）］
とを反応させるか、若しくは、
下記一般式（１３）：
【化３１】
2014119533.tif 000100
［一般式（１３）中、Ａは、複素環を有する構造単位を示す。］
で表される複素環を有するジオール類をジイソシアネート類と反応させた後、さらにエポキシ基と水酸基とを有する化合物又はエピハロヒドリンを反応させる
ことを特徴とするエポキシ樹脂の製造方法。
【請求項５】
前記Ａは、下記式（１４）〜（１７）のいずれかで表される、請求項４記載のエポキシ樹脂の製造方法。
【化３２】
2014119533.tif 000101
［式（１４）中、環上の水素の一部又は全てが置換されていてもよい。］
【化３３】
2014119533.tif 000102
［式（１５）中、環上及び炭素鎖上の水素の一部又は全てがそれぞれ独立して置換されていてもよい。］
【化３４】
2014119533.tif 000103
［式（１６）中、環上及び炭素鎖上の水素の一部又は全てがそれぞれ独立して置換されていてもよい。］
【化３５】
2014119533.tif 000104
［式（１７）中、環上及び炭素鎖上の水素の一部又は全てがそれぞれ独立して置換されていてもよい。］
【請求項６】
請求項１〜３のいずれか１項記載のエポキシ樹脂と、硬化剤及び／又は硬化触媒とを含むことを特徴とするエポキシ樹脂組成物。
【請求項７】
請求項６記載のエポキシ樹脂組成物を硬化させて得たことを特徴とする硬化物。
【発明の詳細な説明】
【技術分野】
【０００１】
本発明は、複素環構造を有する高分子量のエポキシ樹脂、当該エポキシ樹脂の製造方法、当該エポキシ樹脂を含有するエポキシ樹脂組成物及びその硬化物に関する。
【背景技術】
【０００２】
一般的に、エポキシ樹脂は、種々の硬化剤で硬化させることにより、機械的性質、耐水性、耐薬品性、耐熱性、電気的性質等に優れた硬化物を形成するため、接着剤、塗料、積層板、成形材料、注型材料等の幅広い分野に利用されている。従来、工業的に最も使用されているエポキシ樹脂としては、ビスフェノールＡの誘導体である液状及び固形のビスフェノールＡ型エポキシ樹脂がある。【０００３】
一方、ビスフェノールＡ型エポキシ樹脂の原材料であるビスフェノールＡは、内分泌攪乱化学物質（環境ホルモン）としての疑いが示唆されている化合物として知られている。このため、ビスフェノールＡ型エポキシ樹脂を利用した各種の工業製品や日用品において、ビスフェノールＡが放出されてしまうことが懸念されている。このことから、ビスフェノールＡ型エポキシ樹脂の代替となり得る、ビスフェノールＡを使用しないエポキシ樹脂の要望が高まりつつある。これに対し、内分泌攪乱化学物質の疑いのある化合物を使用せずに製造され、且つ、ビスフェノールＡ型エポキシ樹脂と同等の特性を有する可能性のあるエポキシ樹脂の一つとして、複素環構造を有する低分子量のエポキシ樹脂（エポキシ化合物）が知られている。【０００４】
しかしながら、複素環構造を有する低分子量のエポキシ樹脂（エポキシ化合物）を硬化させて得た硬化物は、可撓性に劣るとの問題があった。また、ビスフェノールＡ型エポキシ樹脂や複素環構造を有する低分子量のエポキシ樹脂（エポキシ化合物）の硬化物は、その用途によっては、表面硬度、耐薬品性、耐光性が不十分であるとの問題があった。
これらのことから、ビスフェノールＡ型エポキシ樹脂や複素環構造を有する低分子量のエポキシ樹脂（エポキシ化合物）の代替品として、内分泌攪乱化学物質としての疑いを有する化合物を使用せずに製造される、優れた表面硬度、耐薬品性、耐光性及び可撓性を有する硬化物を提供することができるエポキシ樹脂の開発が望まれていた。【０００５】
特許文献１には、上述の代替品として、ビスフェノールを使用しないノボラック型エポキシ樹脂を一価の活性水素化合物にて反応させた構造を有する変性樹脂を、燐酸によりエステル化した樹脂が提案されている。しかしながら、当該樹脂の材料であるノボラック型エポキシ樹脂が多官能であるために、樹脂の製造過程においてゲル化等の問題が生ずることがあり、工業的に安定的に当該樹脂を生産することは困難であった。
【先行技術文献】
【特許文献】
【０００６】
【特許文献１】特開２００２−９７３４５号公報
【発明の概要】
【発明が解決しようとする課題】
【０００７】
本発明は、内分泌攪乱化学物質としての疑いを有する化合物を放出することなく、表面硬度、耐薬品性、耐光性及び可撓性に優れた硬化物の材料となるエポキシ樹脂を提供することを目的とする。また、このようなエポキシ樹脂を簡便に製造することができるエポキシ樹脂の製造方法を提供することを目的とする。
【課題を解決するための手段】
【０００８】
本発明者らは、鋭意検討の結果、複素環構造を有する低分子量のエポキシ樹脂（エポキシ化合物）を高分子量化して得られたエポキシ樹脂であれば、表面硬度、耐薬品性、耐光性及び可撓性に優れた硬化物を提供することができ、また、内分泌攪乱化学物質としての疑いを有する化合物を放出する恐れもないことを見出し、本発明を完成した。【０００９】
即ち、本発明のエポキシ樹脂は、下記一般式（１）：【００１０】
【化１】
2014119533.tif 000003
［一般式（１）中、Ａは、複素環を有する構造単位を示し；
Ｘは、下記一般式（２）〜（６）及び（９）からなる群より選択されるいずれか１つの構造を示し；【００１１】
【化２】
2014119533.tif 000004
｛一般式（２）中、Ｒ１は、単結合、炭素数１〜２０の鎖状炭化水素基（ここで、炭素鎖は直鎖でも分岐鎖でもよく、炭素原子の一部はヘテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。｝；【００１２】
【化３】
2014119533.tif 000005
｛一般式（３）中、Ｒ２は、炭素数１〜２０の鎖状炭化水素基（ここで、炭素鎖は直鎖でも分岐鎖でもよく、炭素原子の一部はヘテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。｝；【００１３】
【化４】
2014119533.tif 000006
｛一般式（４）中、Ｒ３は、単結合、炭素数１〜２０の鎖状炭化水素基（ここで、炭素鎖は直鎖でも分岐鎖でもよく、炭素原子の一部はヘテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。｝；【００１４】
【化５】
2014119533.tif 000007
｛一般式（５）中、Ｒ４は、単結合、炭素数１〜２０の鎖状炭化水素基（ここで、炭素鎖は直鎖でも分岐鎖でもよく、炭素原子の一部はヘテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。｝；【００１５】
【化６】
2014119533.tif 000008
｛一般式（６）中、Ｒ５は、炭素数１〜２０の鎖状炭化水素基（ここで、炭素鎖は直鎖でも分岐鎖でもよく、炭素原子の一部はヘテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示し；
Ｚ１及びＺ２は、それぞれ独立して、Ｈ又は下記一般式（７）若しくは下記一般式（８）で表される構造（ここで、Ｚ１及びＺ２のうち少なくとも一方は下記一般式（７）又は下記一般式（８）で表される構造である）を示す。；【００１６】
【化７】
2014119533.tif 000009
（一般式（７）中、Ｖ及びＵは、それぞれ独立して、水素又は炭素数１〜２０の鎖状炭化水素基（ここで、炭素鎖は直鎖でも分岐鎖でもよく、炭素原子の一部はヘテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示し、
Ｙは、炭素数１〜２０の鎖状炭化水素基（ここで、炭素鎖は直鎖でも分岐鎖でもよく、炭素原子の一部はヘテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）、又は、上記炭素数１〜２０の鎖状炭化水素基若しくは上記炭素数３〜２０の環状炭化水素基にカルボニル基が導入された基を示す。）；【００１７】
【化８】
2014119533.tif 000010
（一般式（８）中、Ｗは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）、又は、上記炭素数１〜２０の鎖状炭化水素基若しくは上記炭素数３〜２０の環状炭化水素基にカルボニル基が導入された基を示し、
Ｔは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。）｝；【００１８】
【化９】
2014119533.tif 000011
｛一般式（９）中、Ｒ６は、単結合、炭素数１〜２０の鎖状炭化水素基（ここで、炭素鎖は直鎖でも分岐鎖でもよく、炭素原子の一部はヘテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示し；
Ｚは、下記一般式（７）又は下記一般式（８）で表される構造を示す。；【００１９】
【化１０】
2014119533.tif 000012
（一般式（７）中、Ｖ及びＵは、それぞれ独立して、水素又は炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）を示し、
Ｙは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）、又は、上記炭素数１〜２０の鎖状炭化水素基若しくは上記炭素数３〜２０の環状炭化水素基にカルボニル基が導入された基を示す。）；【００２０】
【化１１】
2014119533.tif 000013
（一般式（８）中、Ｗは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい) 、又は、上記炭素数１〜２０の鎖状炭化水素基若しくは上記炭素数３〜２０の環状炭化水素基にカルボニル基が導入された基を示し、
Ｔは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。）｝；
ｎは、０．５から２００を示す。］
で表され、数平均分子量が４００〜１０００００であることを特徴とする。【００２１】
本発明のエポキシ樹脂は、下記一般式（１０）：【００２２】
【化１２】
2014119533.tif 000014
［一般式（１０）中、Ａは、複素環を有する構造単位を示す。］
で表されるエポキシ化合物と、
ジカルボン酸化合物、ポリオール化合物、ヒドロキシカルボン酸、下記一般式（１１）で表される化合物、【００２３】
【化１３】
2014119533.tif 000015
［一般式（１１）中、Ｒ５は、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）を示し；
Ｚ１及びＺ２は、それぞれ独立して、Ｈ又は下記一般式（７）若しくは下記一般式（８）で表される構造（ここで、Ｚ１及びＺ２のうち少なくとも一方は下記一般式（７）又は下記一般式（８）で表される構造である）を示す。；【００２４】
【化１４】
2014119533.tif 000016
（一般式（７）中、Ｖ及びＵは、それぞれ独立して、水素又は炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）を示し、
Ｙは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい) 、又は、上記炭素数１〜２０の鎖状炭化水素基若しくは上記炭素数３〜２０の環状炭化水素基にカルボニル基が導入された基を示す。）；【００２５】
【化１５】
2014119533.tif 000017
（一般式（８）中、Ｗは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）、又は、上記炭素数１〜２０の鎖状炭化水素基若しくは上記炭素数３〜２０の環状炭化水素基にカルボニル基が導入された基を示し、
Ｔは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。）］
又は、下記一般式（１２）で表される化合物【００２６】
【化１６】
2014119533.tif 000018
［一般式（１２）中、Ｒ６は、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）を示し；
Ｚは、Ｈ又は下記一般式（７）若しくは下記一般式（８）で表される構造を示す。；【００２７】
【化１７】
2014119533.tif 000019
（一般式（７）中、Ｖ及びＵは、それぞれ独立して、水素又は炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）を示し、
Ｙは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）、又は、上記炭素数１〜２０の鎖状炭化水素基若しくは上記炭素数３〜２０の環状炭化水素基にカルボニル基が導入された基を示す。）；【００２８】
【化１８】
2014119533.tif 000020
（一般式（８）中、Ｗは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）、又は、上記炭素数１〜２０の鎖状炭化水素基若しくは上記炭素数３〜２０の環状炭化水素基にカルボニル基が導入された基を示し、
Ｔは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。）］
とを反応させるか、若しくは、
下記一般式（１３）：【００２９】
【化１９】
2014119533.tif 000021
［一般式（１３）中、Ａは、複素環を有する構造単位を示す］
で表される複素環を有するジオール類をジイソシアネート類と反応させたものに、さらにエポキシ基と水酸基とを有する化合物又はエピハロヒドリンを反応させることにより得られることが好ましい。【００３０】
本発明のエポキシ樹脂において、上記Ａは、下記式（１４）〜（１７）のいずれかで表されることが好ましい。【００３１】
【化２０】
2014119533.tif 000022
［式（１４）中、環上の水素の一部又は全てが置換されていてもよい。］【００３２】
【化２１】
2014119533.tif 000023
［式（１５）中、環上及び炭素鎖上の水素の一部又は全てがそれぞれ独立して置換されていてもよい。］【００３３】
【化２２】
2014119533.tif 000024
［式（１６）中、環上及び炭素鎖上の水素の一部又は全てがそれぞれ独立して置換されていてもよい。］【００３４】
【化２３】
2014119533.tif 000025
［式（１７）中、環上及び炭素鎖上の水素の一部又は全てがそれぞれ独立して置換されていてもよい。］【００３５】
本発明のエポキシ樹脂の製造方法は、下記一般式（１０）【００３６】
【化２４】
2014119533.tif 000026
［一般式（１０）中、Ａは、複素環を有する構造単位を示す。］
で表されるエポキシ化合物と、
ジカルボン酸化合物、ポリオール化合物、ヒドロキシカルボン酸、下記一般式（１１）で表される化合物、【００３７】
【化２５】
2014119533.tif 000027
［一般式（１１）中、Ｒ５は、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）を示し；
Ｚ１及びＺ２は、それぞれ独立して、Ｈ又は下記一般式（７）若しくは下記一般式（８）で表される構造（ここで、Ｚ１及びＺ２のうち少なくとも一方は下記一般式（７）又は下記一般式（８）で表される構造である）を示す。；【００３８】
【化２６】
2014119533.tif 000028
（一般式（７）中、Ｖ及びＵは、それぞれ独立して、水素又は炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）を示し、
Ｙは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）、又は、上記炭素数１〜２０の鎖状炭化水素基若しくは上記炭素数３〜２０の環状炭化水素基にカルボニル基が導入された基を示す。）；【００３９】
【化２７】
2014119533.tif 000029
（一般式（８）中、Ｗは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）、又は、上記炭素数１〜２０の鎖状炭化水素基若しくは上記炭素数３〜２０の環状炭化水素基にカルボニル基が導入された基を示し、
Ｔは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。）］
又は、下記一般式（１２）で表される化合物【００４０】
【化２８】
2014119533.tif 000030
［一般式（１２）中、Ｒ６は、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）を示し；
Ｚは、Ｈ又は下記一般式（７）若しくは下記一般式（８）で表される構造を示す。；【００４１】
【化２９】
2014119533.tif 000031
（一般式（７）中、Ｖ及びＵは、それぞれ独立して、水素又は炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）を示し、
Ｙは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）、又は、上記炭素数１〜２０の鎖状炭化水素基若しくは上記炭素数３〜２０の環状炭化水素基にカルボニル基が導入された基を示す。）；【００４２】
【化３０】
2014119533.tif 000032
（一般式（８）中、Ｗは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）、又は、上記炭素数１〜２０の鎖状炭化水素基若しくは上記炭素数３〜２０の環状炭化水素基にカルボニル基が導入された基を示し、
Ｔは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。）］
とを反応させるか、若しくは、
下記一般式（１３）：【００４３】
【化３１】
2014119533.tif 000033
［一般式（１３）中、Ａは、複素環を有する構造単位を示す。］
で表される複素環を有するジオール類をジイソシアネート類と反応させた後、さらにエポキシ基と水酸基とを有する化合物又はエピハロヒドリンを反応させる
ことを特徴とする。【００４４】
本発明のエポキシ樹脂の製造方法において、上記Ａは、下記式（１４）〜（１７）のいずれかで表されることが好ましい。【００４５】
【化３２】
2014119533.tif 000034
［式（１４）中、環上の水素の一部又は全てが置換されていてもよい。］【００４６】
【化３３】
2014119533.tif 000035
［式（１５）中、環上及び炭素鎖上の水素の一部又は全てがそれぞれ独立して置換されていてもよい。］【００４７】
【化３４】
2014119533.tif 000036
［式（１６）中、環上及び炭素鎖上の水素の一部又は全てがそれぞれ独立して置換されていてもよい。］【００４８】
【化３５】
2014119533.tif 000037
［式（１７）中、環上及び炭素鎖上の水素の一部又は全てがそれぞれ独立して置換されていてもよい。］【００４９】
本発明のエポキシ樹脂組成物は、本発明のエポキシ樹脂と、硬化剤及び／又は硬化触媒とを含むことを特徴とする。
また、本発明の硬化物は、本発明のエポキシ樹脂組成物を硬化させて得たことを特徴とする。
【発明の効果】
【００５０】
本発明のエポキシ樹脂は、複素環構造（複素環を有する構造単位）を有する高分子量のエポキシ樹脂であるため、表面硬度、耐薬品性、耐光性及び可撓性に優れる硬化物を得るための材料として極めて好適であり、また、内分泌攪乱化学物質としての疑いを有する化合物を放出することもない。【００５１】
本発明のエポキシ樹脂の製造方法によれば、本発明のエポキシ樹脂を簡便かつ好適に製造することができ、また、エポキシ当量等を容易に制御することができる。
また、本発明のエポキシ樹脂組成物は、本発明のエポキシ樹脂を含有するため、表面硬度、耐薬品性、耐光性及び可撓性に優れる硬化物を得るための材料として極めて好適であり、また、内分泌攪乱化学物質としての疑いを有する化合物を放出することもない。
また、本発明の硬化物は、表面硬度、耐薬品性、耐光性及び可撓性に優れ、また、内分泌攪乱化学物質としての疑いを有する化合物を放出することもない。
【発明を実施するための形態】
【００５２】
＜＜エポキシ樹脂＞＞
まず、本発明のエポキシ樹脂について説明する。
本発明のエポキシ樹脂は、下記一般式（１）：
【００５３】
【化３６】
2014119533.tif 000038
［一般式（１）中、Ａは、複素環を有する構造単位を示し；
Ｘは、下記一般式（２）〜（６）及び（９）からなる群より選択されるいずれか１つの構造を示し；
【００５４】
【化３７】
2014119533.tif 000039
｛一般式（２）中、Ｒ１は、単結合、炭素数１〜２０の鎖状炭化水素基（ここで、炭素鎖は直鎖でも分岐鎖でもよく、炭素原子の一部はヘテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。｝；
【００５５】
【化３８】
2014119533.tif 000040
｛一般式（３）中、Ｒ２は、炭素数１〜２０の鎖状炭化水素基（ここで、炭素鎖は直鎖でも分岐鎖でもよく、炭素原子の一部はヘテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。｝；
【００５６】
【化３９】
2014119533.tif 000041
｛一般式（４）中、Ｒ３は、単結合、炭素数１〜２０の鎖状炭化水素基（ここで、炭素鎖は直鎖でも分岐鎖でもよく、炭素原子の一部はヘテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。｝；
【００５７】
【化４０】
2014119533.tif 000042
｛一般式（５）中、Ｒ４は、単結合、炭素数１〜２０の鎖状炭化水素基（ここで、炭素鎖は直鎖でも分岐鎖でもよく、炭素原子の一部はヘテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。｝；
【００５８】
【化４１】
2014119533.tif 000043
｛一般式（６）中、Ｒ５は、炭素数１〜２０の鎖状炭化水素基（ここで、炭素鎖は直鎖でも分岐鎖でもよく、炭素原子の一部はヘテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示し；
Ｚ１及びＺ２は、それぞれ独立して、Ｈ又は下記一般式（７）若しくは下記一般式（８）で表される構造（ここで、Ｚ１及びＺ２のうち少なくとも一方は下記一般式（７）又は下記一般式（８）で表される構造である）を示す。；
【００５９】
【化４２】
2014119533.tif 000044
（一般式（７）中、Ｖ及びＵは、それぞれ独立して、水素又は炭素数１〜２０の鎖状炭化水素基（ここで、炭素鎖は直鎖でも分岐鎖でもよく、炭素原子の一部はヘテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示し、
Ｙは、炭素数１〜２０の鎖状炭化水素基（ここで、炭素鎖は直鎖でも分岐鎖でもよく、炭素原子の一部はヘテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）、又は、上記炭素数１〜２０の鎖状炭化水素基若しくは上記炭素数３〜２０の環状炭化水素基にカルボニル基が導入された基を示す。）；
【００６０】
【化４３】
2014119533.tif 000045
（一般式（８）中、Ｗは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）、又は、上記炭素数１〜２０の鎖状炭化水素基若しくは上記炭素数３〜２０の環状炭化水素基にカルボニル基が導入された基を示し、
Ｔは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。）｝；
【００６１】
【化４４】
2014119533.tif 000046
｛一般式（９）中、Ｒ６は、単結合、炭素数１〜２０の鎖状炭化水素基（ここで、炭素鎖は直鎖でも分岐鎖でもよく、炭素原子の一部はヘテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示し；
Ｚは、下記一般式（７）又は下記一般式（８）で表される構造を示す。；
【００６２】
【化４５】
2014119533.tif 000047
（一般式（７）中、Ｖ及びＵは、それぞれ独立して、水素又は炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）を示し、
Ｙは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）、又は、上記炭素数１〜２０の鎖状炭化水素基若しくは上記炭素数３〜２０の環状炭化水素基にカルボニル基が導入された基を示す。）；
【００６３】
【化４６】
2014119533.tif 000048
（一般式（８）中、Ｗは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい) 、又は、上記炭素数１〜２０の鎖状炭化水素基若しくは上記炭素数３〜２０の環状炭化水素基にカルボニル基が導入された基を示し、
Ｔは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。）｝；
ｎは、０．５から２００を示す。］
で表され、数平均分子量が４００〜１０００００であることを特徴とするエポキシ樹脂である。
【００６４】
本発明において、複素環とは、炭素原子と、酸素原子、窒素原子、硫黄原子、リン原子、ケイ素原子、ホウ素原子、セレン原子及びテルル原子からなる群より選ばれる少なくとも１種の原子とから構成された環形状をいう。
また、本明細書においては、上記一般式（１）で表されるエポキシ樹脂のうち、Ｘとして、上記一般式（２）で表される構造を有するものをポリエステルタイプのエポキシ樹脂、上記一般式（３）で表される構造を有するものをポリエーテルタイプのエポキシ樹脂、上記一般式（４）で表される構造を有するものをポリウレタンタイプのエポキシ樹脂、上記一般式（５）で表される構造を有するものをポリエステルポリエーテルタイプのエポキシ樹脂、上記一般式（６）で表される構造を有するものを変性ポリエステルタイプのエポキシ樹脂、上記一般式（９）で表される構造を有するものを変性ポリエステルポリエーテルタイプのエポキシ樹脂と記載することがある。
【００６５】
本発明のエポキシ樹脂において、上記一般式（１）におけるＡとしては、複素環を有する構造単位であれば特に限定されないが、例えば、下記式（１４）〜（１７）で表される複素環を有する構造単位、フラン、テトラヒドロフラン、テトラヒドロピラン、ジオキサン、ベンゾピラン、キサンテン系化合物等の含酸素複素環式化合物に由来する複素環を有する構造単位、チオフェン、テトラヒドロチオフェン系化合物等の含硫黄複素環式化合物に由来する複素環を有する構造単位、ピペリジン、ピペラジン、ピロリジン、ピロール、ピリジン、ピラジン、ピリミジン、トリアゾール、ピラゾール、イミダゾール、インドール、オキサゾール、チアゾール系化合物等の含窒素複素環式化合物に由来する複素環を有する構造単位等が挙げられる。
【００６６】
【化４７】
2014119533.tif 000049
［式（１４）中、環上の水素の一部又は全てが置換されていてもよい。］
【００６７】
【化４８】
2014119533.tif 000050
［式（１５）中、環上及び炭素鎖上の水素の一部又は全てがそれぞれ独立して置換されていてもよい。］
【００６８】
【化４９】
2014119533.tif 000051
［式（１６）中、環上及び炭素鎖上の水素の一部又は全てがそれぞれ独立して置換されていてもよい。］
【００６９】
【化５０】
2014119533.tif 000052
［式（１７）中、環上及び炭素鎖上の水素の一部又は全てがそれぞれ独立して置換されていてもよい。］
【００７０】
上記エポキシ樹脂において、上記一般式（１）におけるＡは、上記式（１４）〜（１７）のいずれかで表される複素環を有する構造単位であることが好ましい。その理由は、２つ以上の複素環が近接する位置に存在することとなるため、このようなエポキシ樹脂を含有するエポキシ樹脂組成物を硬化させることにより、表面硬度、耐熱性等の物性に格別優れた硬化物が得られるからである。
【００７１】
上記式（１４）〜（１７）において、炭素鎖上の水素や、環上の水素と置換し得る置換基としては、例えば、アルキル基（メチル基、エチル基、プロピル基、イソプロピル基、ブチル基、ｓ−ブチル基、ｔ−ブチル基等のＣ１−２０アルキル基等）、シクロアルキル基（シクロペンチル基、シクロヘキシル基等のＣ３−１０シクロアルキル基等）、シクロアルケニル基（シクロペンテル基、シクロヘキセル基等のＣ３−１０シクロアルケニル基等）、複素環基（酸素原子、窒素原子、硫黄原子といったヘテロ原子を含むＣ２−１０複素環基等）、アリール基［フェニル基、アルキルフェニル基（メチルフェニル基（トリル基）、ジメチルフェニル基（キシリル基）等）等のＣ６−１０アリール基等］、アラルキル基（ベンジル基、フェネチル基等のＣ６−１０アリール−Ｃ１−４アルキル基等）、メチレン基、ビニル基、アリル基等の炭化水素基、アルコキシ基（メトキシ基等のＣ１−４アルコキシ基等）、ヒドロキシル基、ヒドロキシ（ポリ）アルキレンオキシ基（ヒドロキシ（ポリ）Ｃ２−４アルキレンオキシ基等）、アシル基（アセチル基等のＣ１−６アシル基等）、オキシ基、チオキシ基、ホスフィノ基、ハロゲノ基（フルオロ基、クロロ基等）、アミノ基、イミノ基、Ｎ−オキシド基、ニトロ基、シアノ基等が挙げられる。なお、炭素鎖上の水素や環上の水素は、その一部が置換されていてもよいし、全てが置換されていてもよい。
【００７２】
上記エポキシ樹脂において、Ｘは上記一般式（２）〜（６）及び（９）からなる群より選択されるいずれか１つの構造を示す。
上記一般式（２）〜（６）及び（９）における、Ｒ１、Ｒ２、Ｒ３、Ｒ４、Ｒ５及びＲ６はそれぞれ、炭素数１〜２０の鎖状炭化水素基（ここで、炭素鎖は直鎖でも分岐鎖でもよく、炭素原子の一部はヘテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）であり、更には、Ｒ１、Ｒ３、Ｒ４及びＲ６は、単結合であってもよい。
ここで、炭素原子の一部と置換し得るヘテロ原子としては、例えば、酸素原子、窒素原子、硫黄原子、リン原子、ケイ素原子、ホウ素原子、セレン原子、テルル原子等が挙げられる。
また、炭素鎖上の水素や環上の水素と置換し得る置換基としては、例えば、アルキル基（メチル基、エチル基、プロピル基、イソプロピル基、ブチル基、ｓ−ブチル基、ｔ−ブチル基等のＣ１−２０アルキル基等）、シクロアルキル基（シクロペンチル基、シクロヘキシル基等のＣ３−１０シクロアルキル基等）、シクロアルケニル基（シクロペンテル基、シクロヘキセル基等のＣ３−１０シクロアルケニル基等）、複素環基（酸素原子、窒素原子、硫黄原子といったヘテロ原子を含むＣ２−１０複素環基等）、アリール基［フェニル基、アルキルフェニル基（メチルフェニル基（トリル基）、ジメチルフェニル基（キシリル基）等）等のＣ６−１０アリール基等］、アラルキル基（ベンジル基、フェネチル基等のＣ６−１０アリール−Ｃ１−４アルキル基等）、メチレン基、ビニル基、アリル基等の炭化水素基、アルコキシ基（メトキシ基等のＣ１−４アルコキシ基等）、ヒドロキシル基、ヒドロキシ（ポリ）アルキレンオキシ基（ヒドロキシ（ポリ）Ｃ２−４アルキレンオキシ基等）、アシル基（アセチル基等のＣ１−６アシル基等）、オキシ基、チオキシ基、ホスフィノ基、ハロゲノ基（フルオロ基、クロロ基等）、アミノ基、イミノ基、Ｎ−オキシド基、ニトロ基、シアノ基等が挙げられる。なお、炭素鎖上の水素や環上の水素は、その一部が置換されていてもよいし、全てが置換されていてもよい。
【００７３】
上記一般式（６）及び（９）におけるＺ１、Ｚ２及びＺはそれぞれ、上記一般式（７）又は上記一般式（８）で表される構造である。更に、Ｚ１及びＺ２は、Ｈであってもよいが、Ｚ１及びＺ２のうち少なくとも一方は上記一般式（７）又は上記一般式（８）で表される構造である。
【００７４】
上記一般式（７）及び（８）におけるＶ、Ｕ、Ｙ、Ｗ及びＴはそれぞれ、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）を示し、更には、Ｕ及びＶは水素でも良く、Ｙ及びＷは、上記炭素数１〜２０の鎖状炭化水素基若しくは上記炭素数３〜２０の環状炭化水素基にカルボニル基が導入された基であっても良い。
ここで、炭素原子の一部と置換し得るヘテロ原子としては、例えば、酸素原子、窒素原子、硫黄原子、リン原子、ケイ素原子、ホウ素原子、セレン原子、テルル原子等が挙げられる。
また、炭素鎖上の水素や環上の水素と置換し得る置換基としては、例えば、アルキル基（メチル基、エチル基、プロピル基、イソプロピル基、ブチル基、ｓ−ブチル基、ｔ−ブチル基等のＣ１−２０アルキル基等）、シクロアルキル基（シクロペンチル基、シクロヘキシル基等のＣ３−１０シクロアルキル基等）、シクロアルケニル基（シクロペンテル基、シクロヘキセル基等のＣ３−１０シクロアルケニル基等）、複素環基（酸素原子、窒素原子、硫黄原子といったヘテロ原子を含むＣ２−１０複素環基等）、アリール基［フェニル基、アルキルフェニル基（メチルフェニル基（トリル基）、ジメチルフェニル基（キシリル基）等）等のＣ６−１０アリール基等］、アラルキル基（ベンジル基、フェネチル基等のＣ６−１０アリール−Ｃ１−４アルキル基等）、メチレン基、ビニル基、アリル基等の炭化水素基、アルコキシ基（メトキシ基等のＣ１−４アルコキシ基等）、ヒドロキシル基、ヒドロキシ（ポリ）アルキレンオキシ基（ヒドロキシ（ポリ）Ｃ２−４アルキレンオキシ基等）、アシル基（アセチル基等のＣ１−６アシル基等）、オキシ基、チオキシ基、ホスフィノ基、ハロゲノ基（フルオロ基、クロロ基等）、アミノ基、イミノ基、Ｎ−オキシド基、ニトロ基、シアノ基等が挙げられる。なお、炭素鎖上の水素や環上の水素は、その一部が置換されていてもよいし、全てが置換されていてもよい。
【００７５】
上記一般式（１）で表されるエポキシ樹脂において、ｎ（重合度）は、０．５〜２００である。上記ｎは、０．５〜２０であることが好ましく、０．５〜１０であることがより好ましい。
ｎを０．５〜２００とすることで、上記一般式（１）で表されるエポキシ樹脂の数平均分子量を４００〜１０００００とすることができる。
なお、本発明のエポキシ樹脂において、ｎは、エポキシ樹脂全体の平均値である。
【００７６】
上記エポキシ樹脂は、数平均分子量が４００〜１０００００である。数平均分子量は、４００〜１５０００であることが好ましく、４００〜２０００であることがより好ましい。
数平均分子量が４００未満であると、硬化させた際に過度に架橋密度が高くなることで、硬化させた際にもろくなり、１０００００を超えると、硬化させた際に充分な架橋密度が得られず、表面硬度、耐薬品性等の物性が不充分となることがある。
【００７７】
本明細書において、数平均分子量とは、ゲルパーミエーションクロマトグラフィー（以下、ＧＰＣともいう）測定により算出したものをいう。
【００７８】
上記エポキシ樹脂のエポキシ当量は、特に限定されないが、２００〜８０００ｇ／ｅｑであることが好ましく、２００〜３０００ｇ／ｅｑであることがより好ましい。エポキシ当量が２００ｇ／ｅｑ未満であると、硬化させた際に過度に架橋密度が高くなることで、硬化させた際にもろくなり、８０００ｇ／ｅｑを超えると、硬化させた際に充分な架橋密度が得られず、表面硬度、耐薬品性等の物性が不充分となることがある。
上記エポキシ当量は、ＪＩＳ  Ｋ７２３６に準拠して算出する。
【００７９】
このような本発明のエポキシ樹脂は、例えば、本発明のエポキシ樹脂の製造方法により製造することができる。
次に、本発明のエポキシ樹脂の製造方法について説明する。
【００８０】
＜＜エポキシ樹脂の製造方法＞＞
本発明のエポキシ樹脂の製造方法は、下記一般式（１０）
【００８１】
【化５１】
2014119533.tif 000053
［一般式（１０）中、Ａは、複素環を有する構造単位を示す。］
で表されるエポキシ化合物と、
ジカルボン酸化合物、ポリオール化合物、ヒドロキシカルボン酸、下記一般式（１１）で表される化合物、
【００８２】
【化５２】
2014119533.tif 000054
［一般式（１１）中、Ｒ５は、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）を示し；
Ｚ１及びＺ２は、それぞれ独立して、Ｈ又は下記一般式（７）若しくは下記一般式（８）で表される構造（ここで、Ｚ１及びＺ２のうち少なくとも一方は下記一般式（７）又は下記一般式（８）で表される構造である）を示す。；
【００８３】
【化５３】
2014119533.tif 000055
（一般式（７）中、Ｖ及びＵは、それぞれ独立して、水素又は炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）を示し、
Ｙは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）、又は、上記炭素数１〜２０の鎖状炭化水素基若しくは上記炭素数３〜２０の環状炭化水素基にカルボニル基が導入された基を示す。）；
【００８４】
【化５４】
2014119533.tif 000056
（一般式（８）中、Ｗは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）、又は、上記炭素数１〜２０の鎖状炭化水素基若しくは上記炭素数３〜２０の環状炭化水素基にカルボニル基が導入された基を示し、
Ｔは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。）］
又は、下記一般式（１２）で表される化合物
【００８５】
【化５５】
2014119533.tif 000057
［一般式（１２）中、Ｒ６は、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）を示し；
Ｚは、Ｈ又は下記一般式（７）若しくは下記一般式（８）で表される構造を示す。；
【００８６】
【化５６】
2014119533.tif 000058
（一般式（７）中、Ｖ及びＵは、それぞれ独立して、水素又は炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）を示し、
Ｙは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）、又は、上記炭素数１〜２０の鎖状炭化水素基若しくは上記炭素数３〜２０の環状炭化水素基にカルボニル基が導入された基を示す。）；
【００８７】
【化５７】
2014119533.tif 000059
（一般式（８）中、Ｗは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）、又は、上記炭素数１〜２０の鎖状炭化水素基若しくは上記炭素数３〜２０の環状炭化水素基にカルボニル基が導入された基を示し、
Ｔは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。）］
とを反応させるか、若しくは、
下記一般式（１３）：
【００８８】
【化５８】
2014119533.tif 000060
［一般式（１３）中、Ａは、複素環を有する構造単位を示す。］
で表される複素環を有するジオール類をジイソシアネート類と反応させた後、さらにエポキシ基と水酸基とを有する化合物又はエピハロヒドリンを反応させる
ことを特徴とする。
【００８９】
本発明のエポキシ樹脂の製造方法によれば、ポリエステルタイプのエポキシ樹脂、ポリエーテルタイプのエポキシ樹脂、ポリウレタンタイプのエポキシ樹脂、ポリエステルポリエーテルタイプのエポキシ樹脂、変性ポリエステルタイプのエポキシ樹脂、変性ポリエステルポリエーテルタイプのエポキシ樹脂を好適に製造することができる。
以下、上記エポキシ樹脂の製造方法について、ポリエステルタイプのエポキシ樹脂、ポリエーテルタイプのエポキシ樹脂、ポリウレタンタイプのエポキシ樹脂、ポリエステルポリエーテルタイプのエポキシ樹脂の製造方法、変性ポリエステルタイプのエポキシ樹脂の製造方法、及び、変性ポリエステルポリエーテルタイプのエポキシ樹脂の製造方法に分けて順に説明する。
【００９０】
上記ポリエステルタイプのエポキシ樹脂の製造方法では、
下記一般式（１０）：
【００９１】
【化５９】
2014119533.tif 000061
［一般式（１０）中、Ａは、複素環を有する構造単位を示す。］
で表されるエポキシ化合物と、ジカルボン酸化合物とを反応させる。
【００９２】
上記一般式（１０）におけるＡは、上述の一般式（１）におけるＡと同様である。
上記一般式（１０）で表されるエポキシ化合物としては、特に限定されないが、例えば、イソソルビドジグリシジルエーテル、イソマンニドジグリシジルエーテル、イソイディットジグリシジルエーテル、スピログリコールジグリシジルエーテル、２，４：３，５−ジ−Ｏ−メチレン−マンニトールジグリシジルエーテル等の複素環を有し、縮環構造又はスピロ環構造を分子内に持つジグリシジルエーテル類、１，４−ジオキサン−２，５−ジグリシジルエーテル、２，３：４，５−ジ−Ｏ−メチレン−ガラクトースジグリシジルエーテル等の複素環を有するジグリシジルエーテル類等を用いることができる。
これらのエポキシ化合物は、単独で用いても良いし、２種以上を併用しても良い。
【００９３】
上記ジカルボン酸化合物としては、特に限定されないが、例えば、シュウ酸、マロン酸、コハク酸、グルタン酸、アジピン酸、ピメリン酸、スベリン酸、アゼライン酸、セバシン酸、酒石酸等の飽和脂肪族ジカルボン酸類、フマル酸、マレイン酸、イタコン酸等の不飽和脂肪族ジカルボン酸類、アスパラギン酸、グルタミン酸等のジカルボン酸であるアミノ酸、シクロアルカンジカルボン酸類、ｃｉｓ−４−シクロヘキセン−１，２−ジカルボン酸等のシクロアルケンジカルボン酸類、フタル酸、イソフタル酸、テレフタル酸等の芳香族ジカルボン酸類、２，５−フランジカルボン酸等の複素環を有するジカルボン酸類等を用いることができる。
これらのジカルボン酸化合物は、単独で用いても良いし、２種以上を併用しても良い。
【００９４】
上記一般式（１０）で表されるエポキシ化合物と上記ジカルボン酸化合物との反応は、例えば、上記一般式（１０）で表されるエポキシ化合物と上記ジカルボン酸化合物とを反応温度５０〜２００℃で０．５〜４８時間混合することにより行えば良い。
【００９５】
上述の反応を行う際には、触媒を反応系中に共存させても良い。
上記触媒としては、例えば、テトラメチルアンモニウムクロライド、テトラメチルアンモニウムブロマイド等の第四級アンモニウム塩、三フッ化ホウ素、トリフェニルホスフィン、塩化亜鉛、塩化アルミニウム等のルイス酸等を用いることができる。
これらの触媒は、単独で用いても良いし、２種以上を併用しても良い。
【００９６】
上記ポリエーテルタイプのエポキシ樹脂の製造方法では、
下記一般式（１０）：
【００９７】
【化６０】
2014119533.tif 000062
［一般式（１０）中、Ａは、複素環を有する構造単位を示す。］
で表されるエポキシ化合物と、ポリオール化合物とを反応させる。
【００９８】
上記一般式（１０）で表されるエポキシ化合物としては、上述のポリエステルタイプのエポキシ樹脂の製造に用いる物と同様の物を用いることができる。
【００９９】
上記ポリオール化合物としては、特に限定されないが、ビスフェノールＦ、ビスフェノールＣ、ビスフェノールＫ、ビスフェノールＺ、ビスフェノールＳ、テトラメチルビスフェノールＡ、テトラメチルビスフェノールＦ、テトラメチルビスフェノールＳ、テトラメチルビスフェノールＺ、ジヒドロキシジフェニルスルフィド、４，４’−チオビス（３−メチル−６−ｔｅｒｔ−ブチルフェノール）等の内分泌撹乱物質でないビスフェノール類、カテコール、レゾルシン、メチルレゾルシン、ハイドロキノン、モノメチルハイドロキノン、ジメチルハイドロキノン、トリメチルハイドロキノン、モノ−ｔｅｒｔ−ブチルハイドロキノン、ジ−ｔｅｒｔ−ブチルハイドロキノン等のジヒドロキシベンゼン類、ジヒドロキシナフタレン、ジヒドロキシメチルナフタレン、ジヒドロキシジメチルナフタレン等のジヒドロキシナフタレン類、ジヒドロキシアントラセン、ジヒドロキシメチルアントラセン、ジヒドロキシジメチルアントラセン等のジヒドロキシアントラセン類、９，９’−ビス（４−ヒドロキシフェニル）フルオレン、９，９’−ビス（４−ヒドロキシ−３−メチルフェニル）フルオレン等のジヒドロキシフルオレン類、１，４−シクロヘキサンジメタノール等の脂環族ポリオール類、イソソルビド、イソマンニド、イソイディット、スピログリコール、２，４：３，５−ジ−Ｏ−メチレン−マンニトール、２，３：４，５−ジ−Ｏ−メチレン−ガラクトース等の複素環を有するポリオール類、ソルビトール、マンニトール、ガラクトース、エチレングリコール、グリコール等の脂肪族ポリオール類等を用いることができる。
これらのポリオール化合物は、単独で用いても良いし、２種以上を併用しても良い。
【０１００】
上記一般式（１０）で表されるエポキシ化合物と上記ポリオール化合物との反応は、例えば、上記一般式（１０）で表されるエポキシ化合物と上記ポリオール化合物とを反応温度５０〜２００℃で０．５〜４８時間混合することにより行えば良い。
【０１０１】
上述の反応を行う際には、触媒を反応系中に共存させても良い。
上記触媒としては、例えば、テトラメチルアンモニウムクロライド、テトラメチルアンモニウムブロマイド等の第四級アンモニウム塩、三フッ化ホウ素、トリフェニルホスフィン、塩化亜鉛、塩化アルミニウム等のルイス酸等を用いることができる。
これらの触媒は、単独で用いても良いし、２種以上を併用しても良い。
【０１０２】
上記ポリウレタンタイプのエポキシ樹脂の製造方法では、
下記一般式（１３）：
【０１０３】
【化６１】
2014119533.tif 000063
［一般式（１３）中、Ａは、複素環を有する構造単位を示す。］
で表される複素環を有するジオール類をジイソシアネート類と反応（以下、反応（１）ともいう）させた後、得られた反応物をさらにエポキシ基と水酸基とを有する化合物又はエピハロヒドリンと反応（以下、反応（２）ともいう）させる。
【０１０４】
上記一般式（１３）で表される複素環を有するジオール類としては、特に限定されないが、イソソルビド、イソマンニド、イソイディット、スピログリコール、２，４：３，５−ジ−Ｏ−メチレン−マンニトール等の複素環を有し、縮環構造又はスピロ環構造を分子内に持つジオール類、１，４−ジオキサン−２，５−ジメタノール、２，３：４，５−ジ−Ｏ−メチレン−ガラクトース等の複素環を有するジオール類等を用いることができる。
これらのジオール類は、単独で用いても良いし、２種以上を併用しても良い。
【０１０５】
上記ジイソシアネート類としては特に限定されず、例えば、２，４−トリレンジイソシアネート（２，４−ＴＤＩ）、２，６−トリレンジイソシアネート（２，６−ＴＤＩ）等のトリレンジイソシアネート（ＴＤＩ）、４，４′−ジフェニルメタンジイソシアネート（４，４′−ＭＤＩ）、２，４′−ジフェニルメタンジイソシアネート（２，４′−ＭＤＩ）等のジフェニルメタンジイソシアネート（ＭＤＩ）、１，４−フェニレンジイソシアネート、ポリメチレンポリフェニレンポリイソシアネート、キシリレンジイソシアネート（ＸＤＩ）、テトラメチルキシリレンジイソシアネート（ＴＭＸＤＩ）、トリジンジイソシアネート（ＴＯＤＩ）、１，５−ナフタレンジイソシアネート（ＮＤＩ）、トリフェニルメタントリイソシアネート、ポリメリックジフェニルメタンジイソシアネート等の芳香族ポリイソシアネート若しくはその水素添加化合物、エチレンジイソシアネート、プロピレンジイソシアネート、テトラメチレンジイソシアネート、ヘキサメチレンジイソシアネート（ＨＤＩ）、トリメチルヘキサメチレンジイソシアネート（ＴＭＨＤＩ）、リジンジイソシアネート、ノルボルナンジイソシアネート（ＮＢＤＩ）等の脂肪族ポリイソシアネート、トランスシクロヘキサン−１，４−ジイソシアネート、イソホロンジイソシアネート（ＩＰＤＩ）、ビス（イソシアネートメチル）シクロヘキサン（Ｈ６ＸＤＩ）、ジシクロヘキシルメタンジイソシアネート（Ｈ１２ＭＤＩ）、４，４’−ジシクロヘキシルジイソシアネート、イソホロジイソシアネート、１，３−ビス（イソシアナトメチルシクロヘキサン）等の脂環式ポリイソシアネート、上記芳香族ポリイソシアネートやその水素添加化合物、上記脂肪族ポリイソシアネート、上記脂環式ポリイソシアネートのカルボジイミド変性ポリイソシアネート若しくはイソシアヌレート変性ポリイソシアネート、又は、キシリレンジイソシアネート等のアリール脂肪族ポリイソシアネート若しくはその水素添加化合物等を用いることができる。
これらのジイソシアネート類は、単独で用いても良いし、２種以上を併用しても良い。
【０１０６】
上記反応（１）は、上記一般式（１３）で表される複素環を有するジオール類と上記ジイソシアネート類とを反応温度１０〜１２０℃で０．５〜４８時間混合することにより行えば良い。
【０１０７】
上記反応（１）を行う際には、溶剤、触媒等を反応系中に共存させても良い。
上記溶剤としては、特に限定されないが、例えば、テトラヒドロフラン、１，４−ジオキサン、ジメトキシエタン、ジエチルエーテル等のエーテル系溶剤、アセトン、メチルエチルケトン、シクロヘキサノン等のケトン系溶剤、クロロホルム、ジクロロメタン、ジクロロエタン、テトラクロロエタン、トリクロロエチレン、テトラクロロエチレン、クロロベンゼン等のハロゲン化炭化水素系溶剤、酢酸エチル、酢酸ブチル、セロソルブアセテート、プロピレングリコールモノメチルエーテルアセテート、カルビトールアセテート等の酢酸エステル系溶剤、セロソルブ、ブチルカルビトール等のカルビトール系溶剤、トルエン、キシレン等の芳香族炭化水素系溶剤、ジメチルスルホキシド、ジメチルホルムアミド、ジメチルアセトアミド、Ｎ−メチルピロリドン、アセトニトリル等を用いることができる。
これらの溶剤は、単独で用いても良いし、２種以上を併用しても良い。
【０１０８】
上記触媒としては、例えば、テトラキス（２、４−ペンタンジオナト）ジルコニウム（ＩＶ）、三フッ化ホウ素、トリフェニルホスフィン、塩化亜鉛、塩化アルミニウム等のルイス酸等を用いることができる。
これらの触媒は、単独で用いても良いし、２種以上を併用しても良い。
【０１０９】
上記エポキシ基と水酸基とを有する化合物としては、特に限定されないが、例えば、グリシドールや、イソソルビドモノグリシジルエーテル、イソマンニドモノグリシジルエーテル、イソイディットモノグリシジルエーテル、スピログリコールモノグリシジルエーテル、２，４：３，５−ジ−Ｏ−メチレン−マンニトールモノグリシジルエーテル等の複素環を有し、縮環構造又はスピロ環構造を分子内に持つモノグリシジルエーテルモノアルコール類、２，３：４，５−ジ−Ｏ−メチレン−ガラクトースモノグリシジルエーテル等の複素環を有するモノグリシジルエーテルモノアルコール類、エチレングリコールモノグリシジルエーテル等のグリコール類のモノエポキシ化体等が挙げられる。
これらの化合物は、単独で用いても良いし、２種以上を併用しても良い。
【０１１０】
上記エピハロヒドリンとしては、特に限定されないが、エピクロロヒドリン、エピブロモヒドリン、エピヨードヒドリン等が挙げられる。これらの中では、取り扱いが簡便であり、安価であることからエピクロロヒドリンが好ましい。
これらのエピハロヒドリンは、単独で用いても良いし、２種以上を併用しても良い。
【０１１１】
上記反応（２）は、上記一般式（１３）で表される複素環を有するジオール類と上記ジイソシアネート類とを反応させて得られた反応物に、上記エポキシ基と水酸基とを有する化合物又は上記エピハロヒドリンを混合することにより行えば良い。
【０１１２】
上記ポリエステルポリエーテルタイプのエポキシ樹脂の製造方法では、
下記一般式（１０）
【０１１３】
【化６２】
2014119533.tif 000064
［一般式（１０）中、Ａは、複素環を有する構造単位を示す。］
で表されるエポキシ化合物と、ヒドロキシカルボン酸とを反応させる。
【０１１４】
上記一般式（１０）で表されるエポキシ化合物としては、上述のポリエステルタイプのエポキシ樹脂の製造に用いる物と同様の物を用いることができる。
【０１１５】
上記ヒドロキシカルボン酸としては、特に限定されないが、例えば、サリチル酸、３−ヒドロキシ安息香酸、４−ヒドロキシ安息香酸、バニリン酸、イソバニリン酸、シリンガ酸、マンデル酸、ベンジル酸、クマル酸、フェルラ酸、シナピン酸等の芳香族ヒドロキシ酸類、乳酸、グリコール酸、２−ヒドロキシ酪酸、３−ヒドロキシ酪酸、γ−ヒドロキシ酪酸、メバロン酸、リシノール酸、４−ヒドロキシシクロヘキサンカルボン酸、３−ヒドロキシ−１−アダマンタンカルボン酸等の脂肪族ヒドロキシ酸類等を用いることができる。
これらのヒドロキシカルボン酸は、単独で用いても良いし、２種以上を併用しても良い。
【０１１６】
上記一般式（１０）で表されるエポキシ化合物と上記ヒドロキシカルボン酸との反応は、例えば、上記一般式（１０）で表されるエポキシ化合物と上記ヒドロキシカルボン酸とを反応温度５０〜２００℃で０．５〜４８時間混合することにより行えば良い。
【０１１７】
上述の反応を行う際には、触媒を反応系中に共存させても良い。
上記触媒としては、例えば、テトラメチルアンモニウムクロライド、テトラメチルアンモニウムブロマイド等の第四級アンモニウム塩、三フッ化ホウ素、トリフェニルホスフィン、塩化亜鉛、塩化アルミニウム等のルイス酸等を用いることができる。
これらの触媒は、単独で用いても良いし、２種以上を併用しても良い。
【０１１８】
上記変性ポリエステルタイプのエポキシ樹脂の製造方法では、
下記一般式（１０）
【０１１９】
【化６３】
2014119533.tif 000065
［一般式（１０）中、Ａは、複素環を有する構造単位を示す。］
で表されるエポキシ化合物と、下記一般式（１１）で表される化合物とを反応させる。
【０１２０】
【化６４】
2014119533.tif 000066
【０１２１】
上記一般式（１０）におけるＡは、上述の一般式（１）におけるＡと同様であり、上記一般式（１１）におけるＲ５、Ｚ１及びＺ２は、上述の一般式（６）におけるＲ５、Ｚ１及びＺ２と同様である。
【０１２２】
上記一般式（１０）で表されるエポキシ化合物としては、上述のポリエステルタイプのエポキシ樹脂の製造に用いる物と同様の物を用いることができる。
【０１２３】
上記一般式（１１）で表される化合物としては、特に限定されないが、例えば、ブロックカルボン酸等を用いることができる。
なお、上記一般式（１１）で表される化合物であれば、１種類の化合物のみを用いても良いし、２種類以上の化合物を併用しても良い。
【０１２４】
上記ブロックカルボン酸を得る方法としては、特に限定されないが、例えば、ビニルエーテルとジカルボン酸とを反応させる方法、カルボン酸ビニルエステルとジカルボン酸とを反応させる方法等が挙げられる。
【０１２５】
上記ビニルエーテルとしては、特に限定されないが、例えば、エチルビニルエーテル、ブチルビニルエーテル、イソオクチルビニルエーテル、イソブチルビニルエーテル、シクロヘキシルビニルエーテル、フェニルビニルエーテル、ベンジルビニルエーテル、フェネチルビニルエーテル、４−ビニルオキシブタノール、３，４−ジヒドロ−２Ｈ−ピラン、３，４−ジヒドロ−２−メトキシ−２Ｈ−ピラン、３−エトキシカルボニル−５，６−ジヒドロ−２−メチル−４Ｈ−ピラン等を用いることができる。
これらのビニルエーテルは、単独で用いても良いし、２種以上を併用しても良い。
【０１２６】
上記カルボン酸ビニルエステルとしては、特に限定されないが、例えば、アジピン酸ジビニル、酢酸ビニル、ヘキサン酸ビニル、２−エチルヘキサン酸ビニル等を用いることができる。
これらのカルボン酸ビニルエステルは、単独で用いても良いし、２種以上を併用しても良い。
【０１２７】
上記ジカルボン酸としては、特に限定されないが、例えば、シュウ酸、マロン酸、コハク酸、グルタン酸、アジピン酸、ピメリン酸、スベリン酸、アゼライン酸、セバシン酸、酒石酸等の飽和脂肪族ジカルボン酸類、フマル酸、マレイン酸、イタコン酸等の不飽和脂肪族ジカルボン酸類、アスパラギン酸、グルタミン酸等のジカルボン酸であるアミノ酸、シクロアルカンジカルボン酸類、ｃｉｓ−４−シクロヘキセン−１，２−ジカルボン酸等のシクロアルケンジカルボン酸類、フタル酸、イソフタル酸、テレフタル酸等の芳香族ジカルボン酸類、２，５−フランジカルボン酸等の複素環を有するジカルボン酸類等を用いることができる。
これらのジカルボン酸は、単独で用いても良いし、２種以上を併用しても良い。
【０１２８】
上記ビニルエーテル又は上記カルボン酸ビニルエステルと、上記ジカルボン酸との反応は、例えば、上記ビニルエーテル又は上記カルボン酸ビニルエステルと、上記ジカルボン酸とを反応温度２０〜１５０℃で０．５〜４８時間混合することにより行えば良い。
【０１２９】
上記ビニルエーテル又は上記カルボン酸ビニルエステルと、上記ジカルボン酸との反応を行う際には、触媒を反応系中に共存させても良い。
上記触媒としては、特に限定されないが、例えば、ｐ−トルエンスルホン酸、塩酸、硫酸、リン酸、ヨウ素等を用いることができる。
これらの触媒は、単独で用いても良いし、２種以上を併用しても良い。
【０１３０】
上記一般式（１０）で表されるエポキシ化合物と上記一般式（１１）で表される化合物との反応は、例えば、上記一般式（１０）で表されるエポキシ化合物と上記一般式（１１）で表される化合物とを反応温度５０〜２００℃で０．５〜４８時間混合することにより行えば良い。
【０１３１】
上記一般式（１０）で表されるエポキシ化合物と上記一般式（１１）で表される化合物との反応を行う際には、触媒を反応系中に共存させても良い。
上記触媒としては、特に限定されないが、例えば、テトラメチルアンモニウムクロライド、テトラメチルアンモニウムブロマイド等の第四級アンモニウム塩、三フッ化ホウ素、トリフェニルホスフィン、塩化亜鉛、塩化アルミニウム等のルイス酸等を用いることができる。
これらの触媒は、単独で用いても良いし、２種以上を併用しても良い。
【０１３２】
上記変性ポリエステルポリエーテルタイプのエポキシ樹脂の製造方法では、
下記一般式（１０）
【０１３３】
【化６５】
2014119533.tif 000067
［一般式（１０）中、Ａは、複素環を有する構造単位を示す。］
で表されるエポキシ化合物と、下記一般式（１２）で表される化合物とを反応させる。
【０１３４】
【化６６】
2014119533.tif 000068
【０１３５】
上記一般式（１０）におけるＡは、上述の一般式（１）におけるＡと同様であり、上記一般式（１２）におけるＲ６、Ｚは、上述の一般式（９）におけるＲ６、Ｚと同様である。
【０１３６】
上記一般式（１０）で表されるエポキシ化合物としては、上述のポリエステルタイプのエポキシ樹脂の製造に用いる物と同様の物を用いることができる。
【０１３７】
上記一般式（１２）で表される化合物としては、特に限定されないが、例えば、ヒドロキシブロックカルボン酸等を用いることができる。
なお、上記一般式（１２）で表される化合物であれば、１種類の化合物のみを用いても良いし、２種類以上の化合物を併用しても良い。
【０１３８】
上記ヒドロキシブロックカルボン酸を得る方法としては、特に限定されないが、例えば、ビニルエーテルとヒドロキシカルボン酸とを反応させる方法、カルボン酸ビニルエステルとヒドロキシカルボン酸とを反応させる方法等が挙げられる。
ここで、これらの反応は、ヒドロキシカルボン酸が有するカルボキシル基１ｍｏｌに対して、ビニルエーテルが有するビニルエーテル基又はカルボン酸ビニルエステルが有するカルボン酸ビニルエステル基が１ｍｏｌ以下となるように行う。これにより、ヒドロキシカルボン酸が有するカルボキシル基及び水酸基のうち、カルボキシル基のみを選択的にビニルエーテル又はカルボン酸ビニルエステルと反応させることができるからである。
【０１３９】
上記ビニルエーテルとしては、特に限定されないが、例えば、エチルビニルエーテル、ブチルビニルエーテル、イソオクチルビニルエーテル、イソブチルビニルエーテル、シクロヘキシルビニルエーテル、フェニルビニルエーテル、ベンジルビニルエーテル、フェネチルビニルエーテル、４−ビニルオキシブタノール、３，４−ジヒドロ−２Ｈ−ピラン、３，４−ジヒドロ−２−メトキシ−２Ｈ−ピラン、３−エトキシカルボニル−５，６−ジヒドロ−２−メチル−４Ｈ−ピラン等を用いることができる。
これらのビニルエーテルは、単独で用いても良いし、２種以上を併用しても良い。
【０１４０】
上記カルボン酸ビニルエステルとしては、特に限定されないが、例えば、アジピン酸ジビニル、酢酸ビニル、ヘキサン酸ビニル、２−エチルヘキサン酸ビニル等を用いることができる。
これらのカルボン酸ビニルエステルは、単独で用いても良いし、２種以上を併用しても良い。
【０１４１】
上記ヒドロキシカルボン酸としては、特に限定されないが、例えば、サリチル酸、３−ヒドロキシ安息香酸、４−ヒドロキシ安息香酸、バニリン酸、イソバニリン酸、シリンガ酸、マンデル酸、ベンジル酸、クマル酸、フェルラ酸、シナピン酸等の芳香族ヒドロキシ酸類、乳酸、グリコール酸、２−ヒドロキシ酪酸、３−ヒドロキシ酪酸、γ−ヒドロキシ酪酸、メバロン酸、リシノール酸、４−ヒドロキシシクロヘキサンカルボン酸、３−ヒドロキシ−１−アダマンタンカルボン酸等の脂肪族ヒドロキシ酸類等を用いることができる。
これらのヒドロキシカルボン酸は、単独で用いても良いし、２種以上を併用しても良い。
【０１４２】
上記ビニルエーテル又は上記カルボン酸ビニルエステルと、上記ヒドロキシカルボン酸との反応は、例えば、上記ビニルエーテル又は上記カルボン酸ビニルエステルと、上記ヒドロキシカルボン酸とを反応温度２０〜１５０℃で０．５〜４８時間混合することにより行えば良い。
【０１４３】
上記ビニルエーテル又は上記カルボン酸ビニルエステルと、上記ヒドロキシカルボン酸との反応を行う際には、触媒を反応系中に共存させても良い。
上記触媒としては、特に限定されないが、例えば、ｐ−トルエンスルホン酸、塩酸、硫酸、リン酸、ヨウ素等を用いることができる。
これらの触媒は、単独で用いても良いし、２種以上を併用しても良い。
【０１４４】
上記一般式（１０）で表されるエポキシ化合物と上記一般式（１２）で表される化合物との反応は、例えば、上記一般式（１０）で表されるエポキシ化合物と上記一般式（１２）で表される化合物とを反応温度５０〜２００℃で０．５〜４８時間混合することにより行えば良い。
【０１４５】
上記一般式（１０）で表されるエポキシ化合物と上記一般式（１２）で表される化合物との反応を行う際には、触媒を反応系中に共存させても良い。
上記触媒としては、特に限定されないが、例えば、テトラメチルアンモニウムクロライド、テトラメチルアンモニウムブロマイド等の第四級アンモニウム塩、三フッ化ホウ素、トリフェニルホスフィン、塩化亜鉛、塩化アルミニウム等のルイス酸等を用いることができる。
これらの触媒は、単独で用いても良いし、２種以上を併用しても良い。
【０１４６】
本発明のエポキシ樹脂の製造方法において、上記一般式（１０）におけるＡは、上記式（１４）〜（１７）のいずれかで表されることが好ましい。その理由は、２つ以上の複素環を近接する位置に有するエポキシ化合物又はジオール類を使用することにより、表面硬度、耐熱性等の物性に格別優れた硬化物とすることができるエポキシ樹脂を得ることができるからである。
【０１４７】
上記式（１４）〜（１７）において、炭素鎖上の水素や、環上の水素と置換し得る置換基としては、例えば、アルキル基（メチル基、エチル基、プロピル基、イソプロピル基、ブチル基、ｓ−ブチル基、ｔ−ブチル基等のＣ１−２０アルキル基等）、シクロアルキル基（シクロペンチル基、シクロヘキシル基等のＣ３−１０シクロアルキル基等）、シクロアルケニル基（シクロペンテル基、シクロヘキセル基等のＣ３−１０シクロアルケニル基等）、複素環基（酸素原子、窒素原子、硫黄原子といったヘテロ原子を含むＣ２−１０複素環基等）、アリール基［フェニル基、アルキルフェニル基（メチルフェニル基（トリル基）、ジメチルフェニル基（キシリル基）等）等のＣ６−１０アリール基等］、アラルキル基（ベンジル基、フェネチル基等のＣ６−１０アリール−Ｃ１−４アルキル基等）、メチレン基、ビニル基、アリル基等の炭化水素基、アルコキシ基（メトキシ基等のＣ１−４アルコキシ基等）、ヒドロキシル基、ヒドロキシ（ポリ）アルキレンオキシ基（ヒドロキシ（ポリ）Ｃ２−４アルキレンオキシ基等）、アシル基（アセチル基等のＣ１−６アシル基等）、オキシ基、チオキシ基、ホスフィノ基、ハロゲノ基（フルオロ基、クロロ基等）、アミノ基、イミノ基、Ｎ−オキシド基、ニトロ基、シアノ基等が挙げられる。なお、炭素鎖上の水素や環上の水素は、その一部が置換されていてもよいし、全てが置換されていてもよい。
【０１４８】
＜＜エポキシ樹脂組成物＞＞
次に、本発明のエポキシ樹脂組成物について説明する。
本発明のエポキシ樹脂組成物は、本発明のエポキシ樹脂と、硬化剤及び／又は硬化触媒とを含むことを特徴とする。
【０１４９】
本発明において、硬化剤とは、エポキシ樹脂組成物が硬化する際にそれ自体が架橋するものをいう。
また、本発明において、硬化触媒とは、エポキシ樹脂組成物が硬化する際にはそれ自体架橋することはないが、架橋反応を促進するものをいう。
【０１５０】
上記硬化剤としては特に限定されず、例えば、フェノールノボラック樹脂、アミン化合物類、変性ポリアミン類、アミノ樹脂、ポリアミノアミド樹脂、イミダゾール化合物、カルボン酸類、酸無水化合物、フェノール類、第４級アンモニウム塩類、メチロール基含有化合物類、ブロックイソシアネート類、メルカプタン類、トリフル酸（Ｔｒｉｆｌｉｃ  ａｃｉｄ）塩類、三弗化硼素エーテル錯化合物類、三弗化硼素、光又は熱により酸を発生するジアゾニウム塩類、スルホニウム塩類、ヨードニウム塩類、ベンゾチアゾリウム塩類、アンモニウム塩類、ホスホニウム塩類等が挙げられる。
これらの硬化剤は、単独で用いても良いし、２種以上を併用しても良い。
【０１５１】
上記硬化剤を含有する場合、上記エポキシ樹脂中のエポキシ基に対する、硬化剤中の官能基の当量比は、特に限定されないが、０．５〜２．０の範囲であることが好ましく、０．８〜１．５の範囲であることがより好ましい。
上記当量比が０．５〜２．０の範囲を外れた場合、硬化後も未反応のエポキシ基又は官能基が硬化物中に残留し、硬化不良や物性低下、硬化物の信頼性低下（例えば、経時での劣化）の原因となる場合がある。
【０１５２】
上記硬化触媒としては、特に限定されず、例えば、ベンジルジメチルアミン等の第３級アミン類、テトラメチルアンモニウムクロライド等の第４級アンモニウム塩類、トリフェニルホスフィン、トリオクチルホスフィン、トリシクロヘキシルホスフィン、トリス（２，６−ジメトキシフェニル）ホスフィン等のホスフィン類、エチルトリフェニルホスホニウムブロマイド、テトラフェニルホスホニウム・テトラフェニルボレート等のホスホニウム塩類、トリフェニルホスフィン・トリフェニルボラン等のホスフィン錯体類、２−メチルイミダゾール、２−エチル−４−メチルイミダゾール等のイミダゾール類、三フッ化ホウ素錯体等が挙げられる。
これらの硬化触媒は、単独で用いても良いし、２種以上を併用しても良い。
【０１５３】
上記硬化触媒を含有する場合、その含有量は特に限定されないが、上記エポキシ樹脂１００重量部に対して０．１〜５重量部であることが好ましい。
上記硬化触媒の含有量が０．１重量部未満であると、硬化不良となることがあり、５重量部を超えると、エポキシ基の自己重合反応が進行したり、硬化触媒が硬化剤として機能して所望の物性の硬化物を得ることができないことがある。
【０１５４】
なお、上述した硬化剤の中には、その含有量によっては、硬化触媒として機能し得るものが含まれており、また、上述した硬化触媒の中には、その含有量によっては、硬化剤として機能し得るものも含まれているが、本発明のエポキシ樹脂組成物は硬化剤又は硬化触媒を含有していれば良いため、硬化触媒として機能し得る硬化剤や、硬化剤として機能し得る硬化触媒を用いる場合であっても、その含有量は特に限定されない。
【０１５５】
本発明のエポキシ樹脂組成物は、上記エポキシ樹脂、上記硬化剤、上記硬化触媒の他に、他の任意成分を含有していても良い。
上記他の任意成分としては、例えば、溶剤、フィラー、改質剤、難燃剤等が挙げられる。
【０１５６】
上記溶剤としては、特に限定されないが、例えば、メタノール、エタノール等のアルコール類、テトラヒドロフラン等のエーテル類、エチレングリコールモノメチルエーテル、エチレングリコールモノエチルエーテル、エチレングリコールモノブチルエーテル、エチレングリコールジメチルエーテル、ジエチレングリコールモノメチルエーテル、ジエチレングリコールモノエチルエーテル、ジエチレングリコールジメチルエーテル、ジエチレングリコールジエチルエーテル、ジエチレングリコールモノブチルエーテル等のグリコールエーテル類、メチルセロソルブアセテート、エチルセロソルブアセテート、ブチルセロソルブアセテート、プロピレングリコールメチルエーテルアセテート、３−メトキシブチル−１−アセテート等のアルキレングリコールモノアルキルエーテルアセテート類、トルエン、キシレン等の芳香族炭化水素類、メチルエチルケトン、メチルイソブチルケトン、メチルアミルケトン、シクロヘキサノン、４−ヒドロキシ−４−メチル−２−ペンタノン等のケトン類、２−ヒドロキシプロピオン酸エチル、２−ヒドロキシ−２−メチルプロピオン酸メチル、２−ヒドロキシ−２−メチルプロピオン酸エチル、エトキシ酢酸エチル、ヒドロキシ酢酸エチル、２−ヒドロキシ−２−メチルブタン酸メチル、３−メトキシプロピオン酸メチル、３−メトキシプロピオン酸エチル、３−エトキシプロピオン酸メチル、３−エトキシプロピオン酸エチル、酢酸エチル、酢酸ブチル、乳酸メチル、乳酸エチル等のエステル類が挙げられる。
これらの溶剤は、単独で用いても良いし、２種以上を併用しても良い。
【０１５７】
上記溶剤を含有する場合、その含有量は特に限定されないが、エポキシ樹脂組成物に対し５〜７０重量％であることが好ましい。
【０１５８】
上記フィラーとしては、特に限定されないが、例えば、結晶性シリカや非晶性シリカ等のシリカ類、粉末、フレーク又は繊維等の形状の金属やカーボンブラック、カーボン繊維、カーボンナノチューブ、グラフェン等の導電性フィラー類、酸化アンチモン、水酸化マグネシウム、水酸化アルミニウム、ホウ酸亜鉛、モリブデン酸化合物、酸化スズ化合物、リン系フィラー、ジルコニウム系フィラー、酸化鉄、亜酸化銅、シリカ、層状クレイ等の難焼性フィラー、チタン酸バリウム、ジルコン酸チタン酸鉛等の導電性フィラー、アルコキシドゾル−ゲル法による有機−無機ハイブリット等の耐熱性改善フィラー等が挙げられる。
これらのフィラーは、単独で用いても良いし、２種以上を併用しても良い。
【０１５９】
上記フィラーを含有する場合、その含有量は特に限定されないが、エポキシ樹脂組成物に対して０．００５〜５０重量％であることが好ましい。
【０１６０】
上記改質剤としては、特に限定されないが、例えば、アクリロニトリル−ブタジエンゴムやシリコーン系パウダー等が挙げられる。
これらの改質剤は、単独で用いても良いし、２種以上を併用しても良い。
【０１６１】
上記改質剤を含有する場合、その含有量は特に限定されないが、エポキシ樹脂組成物に対して０．００５〜５０重量％であることが好ましい。
【０１６２】
上記難燃剤としては、特に限定されないが、例えば、ハロゲン化合物、リン化合物、無機化合物等が挙げられる。
これらの難燃剤は、単独で用いてもよいし、２種以上を併用しても良い。
【０１６３】
上記難燃剤を含有する場合、その含有量は特に限定されないが、エポキシ樹脂組成物に対して０．００５〜５０重量％であることが好ましい。
【０１６４】
＜＜硬化物＞＞
次に、本発明の硬化物について説明する。
本発明の硬化物は、本発明のエポキシ樹脂組成物を硬化させて得られたものである。
【０１６５】
本発明のエポキシ樹脂組成物を硬化させる条件は、当該分野における技術常識に基づいて適宜設定すれば良いが、例えば、熱風乾燥機にて、５０〜２５０℃で０．１〜１２時間加熱する条件を採用することができる。また、加熱時には、必要に応じて、温度を段階的に最高で３００℃まで上昇させても良い。
【０１６６】
上記硬化物（または上記エポキシ樹脂組成物）の用途としては、缶、塗装面及び光学デバイス等のコーティングに用いるコーティング剤、サイジング及び表面処理等に用いる繊維処理剤、粘着剤、接着剤、繊維強化プラスチック（ＦＲＰ）及び炭素繊維強化プラスチック（ＣＦＲＰ）等の複合材料用のマトリクスレジン、並びに、電子材料等の封止、接着に用いる封止剤及び接着剤等が挙げられる。
これらの用途の中では、缶のコーティングに用いるコーティング剤、建材用の塗装面のコーティングに用いるコーティング剤、ＦＲＰ及びＣＦＲＰ等の複合材料用のマトリクスレジン等が好ましい。その理由は、本発明の硬化物が耐候性に優れるために経時による変色を起こさず、また、表面硬度や耐薬品性、靭性に優れるため、これらの用途に好適に用いることができるからである。
【実施例】
【０１６７】
以下に実施例を挙げて本発明を説明するが、本発明はこれら実施例のみに限定されるものではない。【０１６８】
（イソソルビドジグリシジルエーテルの作製）
下記製造例で使用するイソソルビドジグリシジルエーテルは、以下の通り作製した。
１Ｌのセパラブルフラスコにエピクロロヒドリン（７６０ｇ）及びイソソルビド（１００ｇ）を室温下で仕込んだ。この混合物を激しくかき混ぜながら、５０℃下で固形の水酸化ナトリウム（６０ｇ）を１時間かけて投入した後、そのままの温度で３時間かき混ぜた。反応後、水を投入して副生した塩を溶解することで、有機層と水層を分離した。有機層を純水（１００ｇ）で３回洗浄した後、過剰のエピクロロヒドリンを減圧除去した。得られた残渣をろ過して、イソソルビドジグリシジルエーテル１６８ｇを得た。
得られたイソソルビドジグリシジルエーテルの分析値は、エポキシ当量が１６３ｇ／ｅｑ、ＧＰＣでの分析より数平均分子量Ｍｎが３１０であった。
ここで、エポキシ当量は、ＪＩＳ  Ｋ７２３６に準拠して測定した。ＧＰＣによる分子量測定は、高速液体クロマトグラフィー（ＨＰＬＣ）（Ｗａｔｅｒｓ社製、Ｗａｔｅｒｓ  ２６９５）を用いて行った。カラムとしては、Ｗａｔｅｒｓ社製Ｗａｔｅｒｓ  ｓｔｙｒａｇｅｌ（登録商標）ＨＲ  １  ＴＨＦと、Ｗａｔｅｒｓ  ｓｔｙｒａｇｅｌ（登録商標）ＨＲ  ０．５  ＴＨＦとを１本ずつ直列に接続したものを使用した。移動相としてはテトラヒドロフランを使用し、移動相速度は１．００ｍＬ／分とした。カラム温度は４０℃とし、検出器は示差屈折率計で実施し、ポリスチレン換算分子量として分子量を求めた。なお、下記実施例におけるエポキシ当量の測定、及び、ＧＰＣによる分子量測定も同様の条件で行った。【０１６９】
＜エポキシ樹脂の製造＞
（製造例１）イソソルビドポリエステル樹脂Ａの製造
１Ｌのセパラブルフラスコにイソソルビドジグリシジルエーテル（４００ｇ）、ｃｉｓ−４−シクロヘキセン−１, ２−ジカルボン酸（１２４ｇ）及びテトラメチルアンモニウムクロライド（３ｇ）を室温下で仕込み、この混合物を８０ ℃で３時間かき混ぜた。反応混合物をろ過して、イソソルビドポリエステル樹脂Ａの混合物４９０ｇを得た。
得られたイソソルビドポリエステル樹脂Ａの混合物全体の分析値は、エポキシ当量が４６０ｇ／ｅｑ、ＧＰＣでの分析より数平均分子量Ｍｎが１１７２であった。【０１７０】
（製造例２）イソソルビドポリエステル樹脂Ｂの製造
１Ｌのセパラブルフラスコにイソソルビドジグリシジルエーテル（４００ｇ）、ｃｉｓ−４−シクロヘキセン−１, ２−ジカルボン酸（６６ｇ）及びテトラメチルアンモニウムクロライド（３ｇ）を室温下で仕込み、この混合物を８０ ℃で３時間かき混ぜた。反応混合物をろ過して、イソソルビドポリエステル樹脂Ｂの混合物４３６ｇを得た。
得られたイソソルビドポリエステル樹脂Ｂの混合物全体の分析値は、エポキシ当量が２９２ｇ／ｅｑ、ＧＰＣでの分析より数平均分子量Ｍｎが４０９であった。【０１７１】
（製造例３）イソソルビドポリエーテル樹脂Ａの製造
１Ｌのセパラブルフラスコにイソソルビドジグリシジルエーテル（４００ｇ）、ビスフェノールＦ（１２３ｇ）及びテトラメチルアンモニウムクロライド（３ｇ）を室温下で仕込み、この混合物を８０ ℃で３時間かき混ぜた。反応混合物をろ過して、イソソルビドポリエーテル樹脂Ａの混合物４８９ｇを得た。
得られたイソソルビドポリエーテル樹脂Ａの混合物全体の分析値は、エポキシ当量が４５０ｇ／ｅｑ、ＧＰＣでの分析より数平均分子量Ｍｎが１２０９であった。【０１７２】
（製造例４）イソソルビドポリエーテル樹脂Ｂの製造
１Ｌのセパラブルフラスコにイソソルビドジグリシジルエーテル（４００ｇ）、ビスフェノールＦ（７４ｇ）及びテトラメチルアンモニウムクロライド（３ｇ）を室温下で仕込み、この混合物を８０ ℃で３時間かき混ぜた。反応混合物をろ過して、イソソルビドポリエーテル樹脂Ｂの混合物４４４ｇを得た。
得られたイソソルビドポリエーテル樹脂Ｂの混合物全体の分析値は、エポキシ当量が３０７ｇ／ｅｑ、ＧＰＣでの分析より数平均分子量Ｍｎが４７２であった。【０１７３】
（製造例５）イソソルビドポリウレタン樹脂Ａの製造
１Ｌのセパラブルフラスコにジフェニルメタンジイソシアネート（２００ｇ）、テトラヒドロフラン（４００ｇ）及びイソソルビド（５８ｇ）を室温下で仕込み、イソソルビドが溶解するまでかき混ぜた。そのままの温度でテトラキス（２, ４−ペンタンジオナト）ジルコニウム（ＩＶ）（４ｇ）を仕込み、３時間かき混ぜた後、グリシドール（１１８ｇ）を仕込んだ。得られた混合物をろ紙を敷いたブフナー漏斗へと移して、ろ過した。得られた固形物に水（１００ｇ）、メタノール（３００ｇ）で順にかけ洗いした。固形物をフラスコに移して、ロータリーエバポレーターで８０ ℃、１時間かけて乾燥して、イソソルビドポリウレタン樹脂Ａの混合物３１４ｇを得た。
得られたイソソルビドポリウレタン樹脂Ａの混合物全体の分析値は、エポキシ当量が３２５ｇ／ｅｑ、ＧＰＣでの分析より数平均分子量Ｍｎが１７７０であった。【０１７４】
（製造例６）イソソルビドポリウレタン樹脂Ｂの製造
１Ｌのセパラブルフラスコにジフェニルメタンジイソシアネート（２００ｇ）、テトラヒドロフラン（３５８ｇ）及びイソソルビド（３５ｇ）を室温下で仕込み、イソソルビドが溶解するまでかき混ぜた。そのままの温度でテトラキス（２, ４−ペンタンジオナト）ジルコニウム（ＩＶ）（４ｇ）を仕込み、３時間かき混ぜた後、グリシドール（１１８ｇ）を仕込んだ。得られた混合物をろ紙を敷いたブフナー漏斗へと移して、ろ過した。得られた固形物に水（１００ｇ）、メタノール（３００ｇ）で順にかけ洗いした。固形物をフラスコに移して、ロータリーエバポレーターで８０ ℃、１時間かけて乾燥して、イソソルビドポリウレタン樹脂Ｂの混合物２９３ｇを得た。
得られたイソソルビドポリウレタン樹脂Ｂの混合物全体の分析値は、エポキシ当量が２０７ｇ／ｅｑ、ＧＰＣでの分析より数平均分子量Ｍｎが４０６であった。【０１７５】
（製造例７）イソソルビドポリエステルポリエーテル樹脂の製造
１Ｌのセパラブルフラスコにイソソルビドジグリシジルエーテル（４００ｇ）、サリチル酸（８９ｇ）及びテトラメチルアンモニウムクロライド（３ｇ）を室温下で仕込み、この混合物を８０℃で３時間かき混ぜた。反応混合物をろ過して、イソソルビドポリエステルポリエーテル樹脂の混合物４９２ｇを得た。
得られたイソソルビドポリエステルポリエーテル樹脂の混合物全体の分析値は、エポキシ当量が３４０ｇ／ｅｑ、ＧＰＣでの分析より数平均分子量Ｍｎが４４２であった。【０１７６】
（製造例８）イソソルビド変性ポリエステル樹脂Ａの製造
１Ｌのセパラブルフラスコにブチルビニルエーテル（１３６ｇ）、ｃｉｓ−４−シクロヘキセン−１，２−ジカルボン酸（１１０ｇ）及びｐ−トルエンスルホン酸（２ｇ）を室温下で仕込み、この混合物を６０℃で２時間かき混ぜた。反応混合物にイソソルビドジグリシジルエーテル（４００ｇ）及びテトラメチルアンモニウムクロライド（３ｇ）を室温下で加え、この混合物を１００℃で６時間かき混ぜた。反応混合物をろ過して、イソソルビド変性ポリエステル樹脂Ａの混合物６５１ｇを得た。
得られたイソソルビド変性ポリエステル樹脂Ａの混合物全体の分析値は、エポキシ当量が４６１ｇ／ｅｑ、ＧＰＣでの分析より数平均分子量Ｍｎが１１３０であった。【０１７７】
（製造例９）イソソルビド変性ポリエステル樹脂Ｂの製造
１Ｌのセパラブルフラスコにブチルビニルエーテル（６８ｇ）、３，４−ジヒドロ−２Ｈ−ピラン（５７ｇ）、ｃｉｓ−４−シクロヘキセン−１，２−ジカルボン酸（１１０ｇ）及びｐ−トルエンスルホン酸（２ｇ）を室温下で仕込み、この混合物を６０℃で２時間かき混ぜた。反応混合物にイソソルビドジグリシジルエーテル（４００ｇ）及びテトラメチルアンモニウムクロライド（３ｇ）を室温下で加え、この混合物を１００℃で６時間かき混ぜた。反応混合物をろ過して、イソソルビド変性ポリエステル樹脂Ｂの混合物６４０ｇを得た。
得られたイソソルビド変性ポリエステル樹脂Ｂの混合物全体の分析値は、エポキシ当量が４８２ｇ／ｅｑ、ＧＰＣでの分析より数平均分子量Ｍｎが１０１４であった。【０１７８】
（製造例１０）イソソルビド変性ポリエステル樹脂Ｃの製造
１Ｌのセパラブルフラスコに３，４−ジヒドロ−２Ｈ−ピラン（１１４ｇ）、ｃｉｓ−４−シクロヘキセン−１，２−ジカルボン酸（１１０ｇ）及びｐ−トルエンスルホン酸（２ｇ）を室温下で仕込み、この混合物を６０℃で２時間かき混ぜた。反応混合物にイソソルビドジグリシジルエーテル（４００ｇ）及びテトラメチルアンモニウムクロライド（３ｇ）を室温下で加え、この混合物を１００℃で６時間かき混ぜた。反応混合物をろ過して、イソソルビド変性ポリエステル樹脂Ｃの混合物５９８ｇを得た。
得られたイソソルビド変性ポリエステル樹脂Ｃの混合物全体の分析値は、エポキシ当量が４３４ｇ／ｅｑ、ＧＰＣでの分析より数平均分子量Ｍｎが８５２であった。【０１７９】
（製造例１１）イソソルビド変性ポリエステルポリエーテル樹脂Ａの製造
１Ｌのセパラブルフラスコにブチルビニルエーテル（６８ｇ）、サリチル酸（８９ｇ）及びｐ−トルエンスルホン酸（２ｇ）を室温下で仕込み、この混合物を６０℃で２時間かき混ぜた。反応混合物にイソソルビドジグリシジルエーテル（４００ｇ）及びテトラメチルアンモニウムクロライド（３ｇ）を室温下で加え、この混合物を１００℃で６時間かき混ぜた。反応混合物をろ過して、イソソルビド変性ポリエステルポリエーテル樹脂Ａの混合物６３０ｇを得た。
得られたイソソルビド変性ポリエステルポリエーテル樹脂Ａの混合物全体の分析値は、エポキシ当量が４４０ｇ／ｅｑ、ＧＰＣでの分析より数平均分子量Ｍｎが８８０であった。【０１８０】
（製造例１２）イソソルビド変性ポリエステルポリエーテル樹脂Ｂの製造
１Ｌのセパラブルフラスコにブチルビニルエーテル（３１ｇ）、３，４−ジヒドロ−２Ｈ−ピラン（２７ｇ）、サリチル酸（８９ｇ）及びｐ−トルエンスルホン酸（２ｇ）を室温下で仕込み、この混合物を６０℃で２時間かき混ぜた。反応混合物にイソソルビドジグリシジルエーテル（４００ｇ）及びテトラメチルアンモニウムクロライド（３ｇ）を室温下で加え、この混合物を１００℃で６時間かき混ぜた。反応混合物をろ過して、イソソルビド変性ポリエステルポリエーテル樹脂Ｂの混合物５５６ｇを得た。
得られたイソソルビド変性ポリエステルポリエーテル樹脂Ｂの混合物全体の分析値は、エポキシ当量が４１８ｇ／ｅｑ、ＧＰＣでの分析より数平均分子量Ｍｎが８２４であった。【０１８１】
（製造例１３）イソソルビド変性ポリエステルポリエーテル樹脂Ｃの製造
１Ｌのセパラブルフラスコに３，４−ジヒドロ−２Ｈ−ピラン（５３ｇ）、サリチル酸（８９ｇ）及びｐ−トルエンスルホン酸（２ｇ）を室温下で仕込み、この混合物を６０℃で２時間かき混ぜた。反応混合物にイソソルビドジグリシジルエーテル（４００ｇ）及びテトラメチルアンモニウムクロライド（３ｇ）を室温下で加え、この混合物を１００℃で６時間かき混ぜた。反応混合物をろ過して、イソソルビド変性ポリエステルポリエーテル樹脂Ｃの混合物５２０ｇを得た。
得られたイソソルビド変性ポリエステルポリエーテル樹脂Ｃの混合物全体の分析値は、エポキシ当量が４３２ｇ／ｅｑ、ＧＰＣでの分析より数平均分子量Ｍｎが９１０であった。【０１８２】
＜硬化物の物性評価＞
下記実施例１〜１３、比較例１、２において、硬化剤、硬化触媒、溶剤、基材としては、それぞれ以下のものを用いた。
硬化剤：フェノールノボラック樹脂（ＤＩＣ株式会社製、ＰＨＥＮＯＬＩＴＥ  ＴＤ−２０９０）
硬化触媒：２−エチル−４−メチルイミダゾール（四国化成社製、キュアゾール）
溶剤：メチルエチルケトン
基材：１ｍｍ厚アルミニウム板（耐光性試験でのみ、２ｍｍ厚ソーダ石灰ガラス板を使用）【０１８３】
（実施例１〜１３）
製造例１〜１３で製造したエポキシ樹脂の混合物と、硬化剤、硬化触媒及び溶剤とを、下記表１に示す重量比で混合し、エポキシ樹脂組成物を得た。
得られたエポキシ樹脂組成物を、Ｎｏ．４のバーコーダーで基材に塗布して、熱風乾燥機にて、８５℃で１０分間加熱した後、引き続き１８０℃で６０分間加熱することにより硬化させて、厚さが２．０〜４．５μｍの硬化塗膜を得た。得られた硬化塗膜を用いて、後述する方法により物性の評価を行った。結果を表１に示す。【０１８４】
（比較例１）
ビスフェノールＡ型エポキシ樹脂（旭化成ケミカルズ株式会社製、ＡＥＲ−２６０、エポキシ当量１８０ｇ／ｅｑ、数平均分子量４６２）と、硬化剤、硬化触媒及び溶剤とを、下記表１に示す重量比で混合し、エポキシ樹脂組成物を得た。
得られたエポキシ樹脂組成物を、実施例１〜１３と同様の方法により硬化させて硬化塗膜を得た。得られた硬化塗膜を用いて、後述する方法により物性の評価を行った。結果を表１に示す。【０１８５】
（比較例２）
低分子量イソソルビドエポキシ樹脂（エポキシ当量１６３ｇ／ｅｑ、数平均分子量３１０）と、硬化剤、硬化触媒及び溶剤とを、下記表１に示す重量比で混合し、エポキシ樹脂組成物を得た。
得られたエポキシ樹脂組成物を、実施例１〜１３と同様の方法により硬化させて硬化塗膜を得た。得られた硬化塗膜を用いて、後述する方法により物性の評価を行った。結果を表１に示す。【０１８６】
＜物性の評価方法＞
上記実施例１〜１３、比較例１、２において、硬化塗膜の物性は以下の方法により評価した。
１．レトルト処理（外観）
硬化塗膜を１２１℃で１時間、純水を満たしたプレッシャークッカー槽にて加熱処理し、
目視で観察し、下記の基準により３段階で評価した。
○：硬化塗膜が透明のまま、変化無し
△：硬化塗膜が半透明
×：硬化塗膜が白化【０１８７】
２．耐薬品性
メチルエチルケトンを用いてラビングテスターにて荷重３００ｇで３０回往復させてラビング試験を行い、下記の基準により４段階で評価した。
◎：無傷
○：硬化塗膜の表面に線状の傷
△：硬化塗膜の表面に傷
×：硬化塗膜の剥がれ【０１８８】
３．鉛筆硬度
ＪＩＳ  Ｋ５６００−５−４に準拠して評価した。【０１８９】
４．耐屈曲性試験
試験片を９０°折り曲げた際の硬化物の変化を目視にて観察し、下記の基準により４段階で評価した。
◎：硬化塗膜に変化無し
○：硬化塗膜にわずかなひび、剥がれ
△：硬化塗膜にひび
×：硬化塗膜の剥がれ【０１９０】
５．耐光性試験
キセノンランプ（ＣＯ．ＦＯ．ＭＥ．ＧＲＡ社製、ＳＯＬＡＲＢＯＸ  ３０００ｅＲＨ）
を用いて硬化物に８０℃条件下、１０００ｍＷ／ｃｍ２の出力で１００時間光照射した後の硬化物の黄色度を目視により３段階で評価した。
○：硬化塗膜の黄変無し
△：硬化塗膜がわずかに黄変
×：硬化塗膜が黄変【０１９１】
【表１】
2014119533.tif 000069
【手続補正書】
【提出日】平成27年7月15日(2015.7.15)
【手続補正１】
【補正対象書類名】特許請求の範囲
【補正対象項目名】全文
【補正方法】変更
【補正の内容】
【特許請求の範囲】
【請求項１】
下記一般式（１）：
【化１】
2014119533.tif 000106
［一般式（１）中、Ａは、下記式（１４）〜（１７）で表される複素環を有する構造単位、
【化２】
2014119533.tif 000107
［式（１４）中、環上の水素の一部又は全てが置換されていてもよい。］
【化３】
2014119533.tif 000108
［式（１５）中、環上及び炭素鎖上の水素の一部又は全てがそれぞれ独立して置換されていてもよい。］
【化４】
2014119533.tif 000109
［式（１６）中、環上及び炭素鎖上の水素の一部又は全てがそれぞれ独立して置換されていてもよい。］
【化５】
2014119533.tif 000110
［式（１７）中、環上及び炭素鎖上の水素の一部又は全てがそれぞれ独立して置換されていてもよい。］
フラン、テトラヒドロフラン、テトラヒドロピラン、ジオキサン若しくはベンゾピラン系化合物に由来する複素環を有する構造単位、チオフェン若しくはテトラヒドロチオフェン系化合物に由来する複素環を有する構造単位、又は、ピペリジン、ピペラジン、ピロリジン、ピロール、ピリジン、ピラジン、ピリミジン、トリアゾール、ピラゾール、イミダゾール、インドール、オキサゾール若しくはチアゾール系化合物に由来する複素環を有する構造単位を示し；
Ｘは、下記一般式（２）〜（６）及び（９）からなる群より選択されるいずれか１つの構造を示し；
【化６】
2014119533.tif 000111
｛一般式（２）中、Ｒ１は、単結合、炭素数１〜２０の鎖状炭化水素基（ここで、炭素鎖は直鎖でも分岐鎖でもよく、炭素原子の一部はヘテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。｝；
【化７】
2014119533.tif 000112
｛一般式（３）中、Ｒ２は、炭素数１〜２０の鎖状炭化水素基（ここで、炭素鎖は直鎖でも分岐鎖でもよく、炭素原子の一部はヘテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。｝；
【化８】
2014119533.tif 000113
｛一般式（４）中、Ｒ３は、単結合、炭素数１〜２０の鎖状炭化水素基（ここで、炭素鎖は直鎖でも分岐鎖でもよく、炭素原子の一部はヘテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。｝；
【化９】
2014119533.tif 000114
｛一般式（５）中、Ｒ４は、単結合、炭素数１〜２０の鎖状炭化水素基（ここで、炭素鎖は直鎖でも分岐鎖でもよく、炭素原子の一部はヘテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。｝；
【化１０】
2014119533.tif 000115
｛一般式（６）中、Ｒ５は、炭素数１〜２０の鎖状炭化水素基（ここで、炭素鎖は直鎖でも分岐鎖でもよく、炭素原子の一部はヘテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示し；
Ｚ１及びＺ２は、それぞれ独立して、Ｈ又は下記一般式（７）若しくは下記一般式（８）で表される構造（ここで、Ｚ１及びＺ２のうち少なくとも一方は下記一般式（７）又は下記一般式（８）で表される構造である）を示す。；
【化１１】
2014119533.tif 000116
（一般式（７）中、Ｖ及びＵは、それぞれ独立して、水素又は炭素数１〜２０の鎖状炭化水素基（ここで、炭素鎖は直鎖でも分岐鎖でもよく、炭素原子の一部はヘテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示し、
Ｙは、炭素数１〜２０の鎖状炭化水素基（ここで、炭素鎖は直鎖でも分岐鎖でもよく、炭素原子の一部はヘテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）、又は、前記炭素数１〜２０の鎖状炭化水素基若しくは前記炭素数３〜２０の環状炭化水素基にカルボニル基が導入された基を示す。）；
【化１２】
2014119533.tif 000117
（一般式（８）中、Ｗは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）、又は、前記炭素数１〜２０の鎖状炭化水素基若しくは前記炭素数３〜２０の環状炭化水素基にカルボニル基が導入された基を示し、
Ｔは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。）｝；
【化１３】
2014119533.tif 000118
｛一般式（９）中、Ｒ６は、単結合、炭素数１〜２０の鎖状炭化水素基（ここで、炭素鎖は直鎖でも分岐鎖でもよく、炭素原子の一部はヘテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示し；
Ｚは、下記一般式（７）又は下記一般式（８）で表される構造を示す。；
【化１４】
2014119533.tif 000119
（一般式（７）中、Ｖ及びＵは、それぞれ独立して、水素又は炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）を示し、
Ｙは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）、又は、前記炭素数１〜２０の鎖状炭化水素基若しくは前記炭素数３〜２０の環状炭化水素基にカルボニル基が導入された基を示す。）；
【化１５】
2014119533.tif 000120
（一般式（８）中、Ｗは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい) 、又は、前記炭素数１〜２０の鎖状炭化水素基若しくは前記炭素数３〜２０の環状炭化水素基にカルボニル基が導入された基を示し、
Ｔは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。）｝；
ｎは、０．５から２００を示す。］
で表され、数平均分子量が４００〜１０００００であることを特徴とするエポキシ樹脂。
【請求項２】
下記一般式（１０）：
【化１６】
2014119533.tif 000121
［一般式（１０）中、Ａは、下記式（１４）〜（１７）で表される複素環を有する構造単位、
【化１７】
2014119533.tif 000122
［式（１４）中、環上の水素の一部又は全てが置換されていてもよい。］
【化１８】
2014119533.tif 000123
［式（１５）中、環上及び炭素鎖上の水素の一部又は全てがそれぞれ独立して置換されていてもよい。］
【化１９】
2014119533.tif 000124
［式（１６）中、環上及び炭素鎖上の水素の一部又は全てがそれぞれ独立して置換されていてもよい。］
【化２０】
2014119533.tif 000125
［式（１７）中、環上及び炭素鎖上の水素の一部又は全てがそれぞれ独立して置換されていてもよい。］
フラン、テトラヒドロフラン、テトラヒドロピラン、ジオキサン若しくはベンゾピラン系化合物に由来する複素環を有する構造単位、チオフェン若しくはテトラヒドロチオフェン系化合物に由来する複素環を有する構造単位、又は、ピペリジン、ピペラジン、ピロリジン、ピロール、ピリジン、ピラジン、ピリミジン、トリアゾール、ピラゾール、イミダゾール、インドール、オキサゾール若しくはチアゾール系化合物に由来する複素環を有する構造単位を示す。］
で表されるエポキシ化合物と、
ジカルボン酸化合物、ポリオール化合物、ヒドロキシカルボン酸、下記一般式（１１）で表される化合物、
【化２１】
2014119533.tif 000126
［一般式（１１）中、Ｒ５は、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）を示し；
Ｚ１及びＺ２は、それぞれ独立して、Ｈ又は下記一般式（７）若しくは下記一般式（８）で表される構造（ここで、Ｚ１及びＺ２のうち少なくとも一方は下記一般式（７）又は下記一般式（８）で表される構造である）を示す。；
【化２２】
2014119533.tif 000127
（一般式（７）中、Ｖ及びＵは、それぞれ独立して、水素又は炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）を示し、
Ｙは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい) 、又は、前記炭素数１〜２０の鎖状炭化水素基若しくは前記炭素数３〜２０の環状炭化水素基にカルボニル基が導入された基を示す。）；
【化２３】
2014119533.tif 000128
（一般式（８）中、Ｗは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）、又は、前記炭素数１〜２０の鎖状炭化水素基若しくは前記炭素数３〜２０の環状炭化水素基にカルボニル基が導入された基を示し、
Ｔは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。）］
又は、下記一般式（１２）で表される化合物
【化２４】
2014119533.tif 000129
［一般式（１２）中、Ｒ６は、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）を示し；
Ｚは、Ｈ又は下記一般式（７）若しくは下記一般式（８）で表される構造を示す。；
【化２５】
2014119533.tif 000130
（一般式（７）中、Ｖ及びＵは、それぞれ独立して、水素又は炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）を示し、
Ｙは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）、又は、前記炭素数１〜２０の鎖状炭化水素基若しくは前記炭素数３〜２０の環状炭化水素基にカルボニル基が導入された基を示す。）；
【化２６】
2014119533.tif 000131
（一般式（８）中、Ｗは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）、又は、前記炭素数１〜２０の鎖状炭化水素基若しくは前記炭素数３〜２０の環状炭化水素基にカルボニル基が導入された基を示し、
Ｔは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。）］
とを反応させるか、若しくは、
下記一般式（１３）：
【化２７】
2014119533.tif 000132
［一般式（１３）中、Ａは、下記式（１４）〜（１７）で表される複素環を有する構造単位、
【化２８】
2014119533.tif 000133
［式（１４）中、環上の水素の一部又は全てが置換されていてもよい。］
【化２９】
2014119533.tif 000134
［式（１５）中、環上及び炭素鎖上の水素の一部又は全てがそれぞれ独立して置換されていてもよい。］
【化３０】
2014119533.tif 000135
［式（１６）中、環上及び炭素鎖上の水素の一部又は全てがそれぞれ独立して置換されていてもよい。］
【化３１】
2014119533.tif 000136
［式（１７）中、環上及び炭素鎖上の水素の一部又は全てがそれぞれ独立して置換されていてもよい。］
フラン、テトラヒドロフラン、テトラヒドロピラン、ジオキサン若しくはベンゾピラン系化合物に由来する複素環を有する構造単位、チオフェン若しくはテトラヒドロチオフェン系化合物に由来する複素環を有する構造単位、又は、ピペリジン、ピペラジン、ピロリジン、ピロール、ピリジン、ピラジン、ピリミジン、トリアゾール、ピラゾール、イミダゾール、インドール、オキサゾール若しくはチアゾール系化合物に由来する複素環を有する構造単位を示す。］
で表される複素環を有するジオール類をジイソシアネート類と反応させたものに、さらにエポキシ基と水酸基とを有する化合物又はエピハロヒドリンを反応させることにより得られる、請求項１記載のエポキシ樹脂。
【請求項３】
前記Ａは、下記式（１４）〜（１７）のいずれかで表される、請求項１又は２記載のエポキシ樹脂。
【化３２】
2014119533.tif 000137
［式（１４）中、環上の水素の一部又は全てが置換されていてもよい。］
【化３３】
2014119533.tif 000138
［式（１５）中、環上及び炭素鎖上の水素の一部又は全てがそれぞれ独立して置換されていてもよい。］
【化３４】
2014119533.tif 000139
［式（１６）中、環上及び炭素鎖上の水素の一部又は全てがそれぞれ独立して置換されていてもよい。］
【化３５】
2014119533.tif 000140
［式（１７）中、環上及び炭素鎖上の水素の一部又は全てがそれぞれ独立して置換されていてもよい。］
【請求項４】
下記一般式（１０）：
【化３６】
2014119533.tif 000141
［一般式（１０）中、Ａは、下記式（１４）〜（１７）で表される複素環を有する構造単位、
【化３７】
2014119533.tif 000142
［式（１４）中、環上の水素の一部又は全てが置換されていてもよい。］
【化３８】
2014119533.tif 000143
［式（１５）中、環上及び炭素鎖上の水素の一部又は全てがそれぞれ独立して置換されていてもよい。］
【化３９】
2014119533.tif 000144
［式（１６）中、環上及び炭素鎖上の水素の一部又は全てがそれぞれ独立して置換されていてもよい。］
【化４０】
2014119533.tif 000145
［式（１７）中、環上及び炭素鎖上の水素の一部又は全てがそれぞれ独立して置換されていてもよい。］
フラン、テトラヒドロフラン、テトラヒドロピラン、ジオキサン若しくはベンゾピラン系化合物に由来する複素環を有する構造単位、チオフェン若しくはテトラヒドロチオフェン系化合物に由来する複素環を有する構造単位、又は、ピペリジン、ピペラジン、ピロリジン、ピロール、ピリジン、ピラジン、ピリミジン、トリアゾール、ピラゾール、イミダゾール、インドール、オキサゾール若しくはチアゾール系化合物に由来する複素環を有する構造単位を示す。］
で表されるエポキシ化合物と、
ジカルボン酸化合物、ポリオール化合物、ヒドロキシカルボン酸、下記一般式（１１）で表される化合物、
【化４１】
2014119533.tif 000146
［一般式（１１）中、Ｒ５は、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）を示し；
Ｚ１及びＺ２は、それぞれ独立して、Ｈ又は下記一般式（７）若しくは下記一般式（８）で表される構造（ここで、Ｚ１及びＺ２のうち少なくとも一方は下記一般式（７）又は下記一般式（８）で表される構造である）を示す。；
【化４２】
2014119533.tif 000147
（一般式（７）中、Ｖ及びＵは、それぞれ独立して、水素又は炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）を示し、
Ｙは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）、又は、前記炭素数１〜２０の鎖状炭化水素基若しくは前記炭素数３〜２０の環状炭化水素基にカルボニル基が導入された基を示す。）；
【化４３】
2014119533.tif 000148
（一般式（８）中、Ｗは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）、又は、前記炭素数１〜２０の鎖状炭化水素基若しくは前記炭素数３〜２０の環状炭化水素基にカルボニル基が導入された基を示し、
Ｔは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。）］
又は、下記一般式（１２）で表される化合物
【化４４】
2014119533.tif 000149
［一般式（１２）中、Ｒ６は、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）を示し；
Ｚは、Ｈ又は下記一般式（７）若しくは下記一般式（８）で表される構造を示す。；
【化４５】
2014119533.tif 000150
（一般式（７）中、Ｖ及びＵは、それぞれ独立して、水素又は炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）を示し、
Ｙは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）、又は、前記炭素数１〜２０の鎖状炭化水素基若しくは前記炭素数３〜２０の環状炭化水素基にカルボニル基が導入された基を示す。）；
【化４６】
2014119533.tif 000151
（一般式（８）中、Ｗは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、炭素数３〜２０の環状炭化水素基（ここで、環は単環、縮環又はスピロ環でもよく、縮環とスピロ環との両方を持つものでもよく、炭素原子の一部がへテロ原子で置換されていてもよく、環上の水素の一部又は全てが置換されていてもよい）、又は、前記炭素数１〜２０の鎖状炭化水素基若しくは前記炭素数３〜２０の環状炭化水素基にカルボニル基が導入された基を示し、
Ｔは、炭素数１〜２０の鎖状炭化水素基（ここで、炭素鎖は直鎖でも分岐鎖でもよく、炭素原子の一部はへテロ原子で置換されていてもよく、炭素鎖上の水素の一部又は全てが置換されていてもよい）、又は、炭素数３〜２０の環状炭化水素基（ここで、環は単環、縮環又はスピロ環でもよく、縮環とスピロ環との両方を持つものでもよく、炭素原子の一部がヘテロ原子で置換されていてもよく、環上の水素の一部又は全てが置換されていてもよい）を示す。）］
とを反応させるか、若しくは、
下記一般式（１３）：
【化４７】
2014119533.tif 000152
［一般式（１３）中、Ａは、下記式（１４）〜（１７）で表される複素環を有する構造単位、
【化４８】
2014119533.tif 000153
［式（１４）中、環上の水素の一部又は全てが置換されていてもよい。］
【化４９】
2014119533.tif 000154
［式（１５）中、環上及び炭素鎖上の水素の一部又は全てがそれぞれ独立して置換されていてもよい。］
【化５０】
2014119533.tif 000155
［式（１６）中、環上及び炭素鎖上の水素の一部又は全てがそれぞれ独立して置換されていてもよい。］
【化５１】
2014119533.tif 000156
［式（１７）中、環上及び炭素鎖上の水素の一部又は全てがそれぞれ独立して置換されていてもよい。］
フラン、テトラヒドロフラン、テトラヒドロピラン、ジオキサン若しくはベンゾピラン系化合物に由来する複素環を有する構造単位、チオフェン若しくはテトラヒドロチオフェン系化合物に由来する複素環を有する構造単位、又は、ピペリジン、ピペラジン、ピロリジン、ピロール、ピリジン、ピラジン、ピリミジン、トリアゾール、ピラゾール、イミダゾール、インドール、オキサゾール若しくはチアゾール系化合物に由来する複素環を有する構造単位を示す。］
で表される複素環を有するジオール類をジイソシアネート類と反応させた後、さらにエポキシ基と水酸基とを有する化合物又はエピハロヒドリンを反応させる
ことを特徴とするエポキシ樹脂の製造方法。
【請求項５】
前記Ａは、下記式（１４）〜（１７）のいずれかで表される、請求項４記載のエポキシ樹脂の製造方法。
【化５２】
2014119533.tif 000157
［式（１４）中、環上の水素の一部又は全てが置換されていてもよい。］
【化５３】
2014119533.tif 000158
［式（１５）中、環上及び炭素鎖上の水素の一部又は全てがそれぞれ独立して置換されていてもよい。］
【化５４】
2014119533.tif 000159
［式（１６）中、環上及び炭素鎖上の水素の一部又は全てがそれぞれ独立して置換されていてもよい。］
【化５５】
2014119533.tif 000160
［式（１７）中、環上及び炭素鎖上の水素の一部又は全てがそれぞれ独立して置換されていてもよい。］
【請求項６】
請求項１〜３のいずれか１項記載のエポキシ樹脂と、硬化剤及び／又は硬化触媒とを含むことを特徴とするエポキシ樹脂組成物。
【請求項７】
請求項６記載のエポキシ樹脂組成物を硬化させて得たことを特徴とする硬化物。
【国際調査報告】
2014119533.tif 000161
2014119533.tif 000162
2014119533.tif 000163
2014119533.tif 000164